"第1の材料を含むベース構造と、前記ベース構造に組み込まれた複数の無機ナノ構造と、を含む血小板結合構造体であって、前記ナノ構造は、前記血小板結合構造体が血小板に接触するときに血小板の結合を誘導するように構成されている、血小板結合構造体。前記血小板結合構造体が止血装置、傷手当品、特定細胞結合装置、又は血小板濾過装置である、請求項1に記載の血小板結合構造体。前記ナノ構造が、長尺なナノファイバーを含む、請求項1に記載の血小板結合構造体。前記ナノ構造が、シリコンナノファイバー及び/又は二酸化シリコンナノファイバーを含む、請求項3に記載の血小板結合構造体。前記ナノ構造が前記ベース構造を被覆する、請求項1に記載の血小板結合構造体。前記ベース構造がアルギン酸塩を含む、請求項1に記載の血小板結合構造体。前記ベース構造がカルボキシメチルセルロースCMCを含む、請求項1に記載の血小板結合構造体。約0.05mg/cm2と約100mg/cm2の間の密度で前記ベース構造に前記ナノ構造が組み込まれる、請求項7に記載の血小板結合構造体。約0.05mg/cm2と約2mg/cm2の間の密度で前記ベース構造に前記ナノ構造が組み込まれる、請求項7に記載の血小板結合構造体。約0.05mg/cm2と約0.5mg/cm2の間の密度で前記ベース構造に前記ナノ構造が組み込まれる、請求項7に記載の血小板結合構造体。被覆無しCMCベース構造と比較して、少なくとも約3倍のより多くの血小板が、前記ナノファイバーが被覆したCMCベース構造に結合する、請求項7に記載の血小板結合構造体。血小板付着を誘導する方法であって、ベース構造に組み込まれた複数の無機ナノ構造を血小板の集合に接触させるステップを含む、方法。前記接触の前に前記無機ナノ構造を溶媒に懸濁して当該溶媒で前記ベース構造をコーティングするステップを更に含む、請求項12に記載の方法。前記コーティングが、浸漬被覆することを含む、請求項13に記載の方法。前記ナノ構造が、長尺なナノファイバーを含む、請求項12に記載の方法。前記ナノ構造が、シリコンナノファイバー及び/又は二酸化シリコンナノファイバーを含む、請求項15に記載の方法。前記ベース構造がカルボキシメチルセルロースを含む、請求項12に記載の方法。約0.05mg/cm2と約100mg/cm2の間の密度で前記ベース構造に前記ナノ構造が組み込まれる、請求項17に記載の方法。約0.05mg/cm2と約2mg/cm2の間の密度で前記ベース構造に前記ナノ構造が組み込まれる、請求項17に記載の方法。約0.05mg/cm2と約0.5mg/cm2の間の密度で前記ベース構造に前記ナノ構造が組み込まれる、請求項17に記載の方法。被覆無しCMCベース構造と比較して、少なくとも約3倍のより多くの血小板が、前記ナノファイバーが被覆したCMCベース構造に結合する、請求項17に記載の方法。血液に接触したときにゲルを生成可能な第1材料を含むベース構造と、前記ベース構造に組み込まれた複数の止血無機ナノ粒子と、を含む止血構造体であって、前記止血ナノ粒子は、前記止血構造体が血液に接触するときに止血を誘導するべく構成される、止血構造体。前記第1材料がカルボキシメチルセルロースを含む、請求項22に記載の止血構造体。前記第1材料がアルギン酸を含む、請求項22に記載の止血構造体。前記第1材料が、流体中で自身の重量の少なくとも10倍を吸収可能である、請求項22に記載の止血構造体。前記止血ナノ粒子が、長尺なナノファイバーを含む、請求項22に記載の止血構造体。前記止血ナノ粒子が、シリコンナノファイバー及び/又は二酸化シリコンナノファイバーを含む、請求項26に記載の止血構造体。前記止血ナノ粒子が前記ベース構造を被覆する、請求項22に記載の止血構造体。前記ベース構造が多孔質である、請求項22に記載の止血構造体。前記止血ナノ粒子が、前記ベース構造の1平方センチメートル当たりに約0.05mgと前記ベース構造の1平方センチメートル当たりに約2mgの間の密度を有する、請求項22に記載の止血構造体。止血構造体を形成するための方法であって、血液に接触したときにゲルを生成可能な第1材料を含むベース構造を供給するステップと、前記ベース構造を複数の止血無機ナノ粒子でコーティングするステップにして、前記止血構造体が血液に接触するときに止血を誘導するべく前記ナノ粒子が構成される、ステップと、を含む、方法。前記止血粒子が、長尺なナノファイバーを含む、請求項31に記載の方法。前記止血ナノ粒子が、シリコンナノファイバー及び/又は二酸化シリコンナノファイバーを含む、請求項32に記載の方法。前記ベース構造が、カルボキシメチルセルロースを含む、請求項32に記載の方法。前記コーティングするステップが、前記無機ナノファイバーを溶媒に懸濁させて当該溶媒で前記ベース構造をコーティングするステップを含む、請求項33に記載の方法。前記コーティングが、浸漬被覆することを含む、請求項35に記載の方法。前記コーティング後、前記溶媒を気化させて前記ベース構造に付着した複数のナノファイバーを残すステップを更に含む、請求項36に記載の方法。前記ナノファイバーが実質的にファンデルワールス引力により前記ベース構造に対して付着する、請求項37に記載の方法。ナノ材料で強化した止血用医療装置に関する方法、システム及び装置を提供する。外傷、外科的処置、潰瘍形成、又は他の原因に起因する創傷/傷口の血液凝固及び血小板結合を誘導する止血材料及び構造体を提供する。止血材料及び構造体はナノ構造並びに/又はポリマー及び/もしくはガラスビーズ等の他の止血成分を組込むことができる。止血材料及び構造体は耐久性又は吸収性とすることができる。ナノ材料で強化した止血用医療用具の実施形態としては、止血包帯、止血栓、湿性包帯、バイオ包帯、及び止血製剤が挙げられる。本発明は、更に、血小板付着を増強してベース構造上での更なる凝固及び凝固強度を促進するためのベース構造材料例えば、セルロースのベース構造への無機ナノ構造例えば、シリコン又は二酸化シリコンナノファイバーの組み込みのための方法、システム、及び装置を包含する。ある実施形態においては、方法、システム、及び装置が、凝固を促進して止血を誘導するために包帯表面に血小板が結合することを促進するための無機シリコンナノファイバーを用いる。本発明の第1の側面では、止血構造体を提供する。止血構造体はベース構造を含む。ベース構造は各種形態をとることができ、織布例えば繊維織物又は不織布の形態が挙げられる。止血構造体は更にベース構造に組込んだナノ構造を含む例えばナノ構造をベース構造に被覆、ナノ構造をベース構造の材料と混合等。ナノ構造は止血構造体を血液と接触させると血小板の結合及び効率的な止血を誘導するように構成されている。ナノ構造表面に結合する時、血小板が活性化されてトロンビン誘起のフィブリノゲンの劈開トロンビン爆発を促進する表面が提供され、血餅形成の全体速度及び強度が向上する。1例の実施形態において、ベース構造は包帯とすることができる。材料は綿例えばガーゼ又は他の非吸収性材料とすることができる。代替側面において、材料は酸化再生セルロース、コラーゲン、ゼラチン又はガラスマイクロファイバー等の吸収性材料とすることができる。本発明の別の側面においては、血小板結合装置が提供される。血小板を受容してナノ構造表面で血小板が結合することを促進するように構成されたベース構造にナノ構造が組み込まれる。血小板結合装置は、止血装置、傷手当品といった傷治癒装置、特定細胞結合装置;細胞、組織、又は器官ターゲティング装置:血小板収集装置、血小板濾過装置、又は他の装置を含むことができる。当業者により理解されるように、血小板結合が要望される用途のために血小板結合装置を適合することができる。本発明の別の側面では、止血構造体の形成方法を提供する。ナノ構造を織布又は不織布基材等の材料に組込み、止血構造体を形成する。例えば、材料をナノ構造で被覆し、止血構造体を形成することができる。ナノ構造の被覆は止血構造体を血液と接触させると止血を誘導するように構成されている。1例において、ナノ構造の被覆は以下のように実施することができる。ナノ構造懸濁液を形成する。基材を枠に装着する。装着した基材をナノ構造懸濁液に浸漬する。浸漬した基材を乾燥する。1代替例では、電荷吸引を使用して基材をナノ構造で被覆することができる。例えば、基材を正又は負に荷電し、逆電荷をもつナノ構造を基材に吸引することができる。1側面の例では、正荷電ポリマーを含有する溶液に基材を浸漬させ、基材に正電荷を付与することができる。基材を洗浄し、乾燥することができる。ナノ構造を含有する溶液を基材に添加することができる。ナノ構造は付与した正電荷により溶液から基材に吸引され、基材を被覆する。被覆された材料をインキュベートし、乾燥することができる。浸漬及び/又は電荷吸引の代わりに他の技術を使用してナノ構造を基材に組込むこともでき、ナノスピン法、ウィービング法、及び/又は本明細書に記載する他の技術が挙げられる。本発明の別の側面において、止血剤は混合物として配合された伸縮性止血材料と複数のナノ構造を含む。混合物は創傷に挿入され、創傷を塞ぐように構成される。ナノ構造は創傷に血液凝固を誘導するように構成される。本発明の別の側面において、止血剤は複数のガラスビーズと複数のナノ構造を含む。ガラスビーズとナノ構造を混合し、混合物を形成する。混合物は止血剤を血液と接触させると止血を誘導するように構成される。更に別の側面の例において、止血剤は複数の止血粒子から形成される基材を含む。各止血粒子はシェル層を被覆したコア材料である。シェル層は血液凝固を誘導するように構成されている。止血粒子の総吸収速度を増すように、コア材料の吸収速度をシェル速度の吸収速度よりも大きくする。止血剤は更に止血粒子と混合したナノ構造、ガラスビーズ、及び/又は他の材料を含むことができる。更に別の側面において、止血包帯は包帯材料と、外側酸化物薄層をもつナノ粒子から形成されるナノ粉末を含む。場合により包帯材料の表面にナノワイヤーのコーティングを形成してもよい。包帯材料中及び/又は上にナノ粉末を分散させる。ナノ粒子の酸化物薄層は天然酸化物層とすることができる。更に別の側面において、止血包帯は包帯材料と、各々第1の長さをもつように形成された第1群のナノワイヤーと、各々第2の長さをもつように形成された第2群のナノワイヤーを含む。第2の長さは第1の長さよりも長い。第1群のナノワイヤーは包帯材料の第1の領域に分散されており、第2群のナノワイヤーは包帯材料の第2の領域に分散されている。更に別の側面では、外科用ステープルを提供する。外科用ステープルは基部と第1の脚部と第2の脚部をもつ本体をもつ。第1の脚部は基部の第1の表面の第1の端部から第1の角度で延びており、第2の脚部は基部の第1の表面の第2の端部から第2の角度で延びている。ナノ構造層は本体の少なくとも一部を被覆する。更に別の側面では、外科用縫合糸を提供する。外科用縫合糸は糸と、糸の少なくとも一部を被覆するナノ構造層を含む。本発明のまた別の実施形態においては、止血装置が、骨格構造に組み込まれた止血粒子で多量の血液を晒す高吸収性骨格材料を含む。本発明の一つの側面においては、止血装置は、膨張してゲルを生成して骨格に組み込まれた止血粒子に対してより多量の血液を晒させる高吸収性材料を含む骨格を含む。ある実施形態においては、止血粒子は、血液に接触する時に血小板の結合を誘導して凝固及び止血を増強するナノ構造例えば、シリコン又は二酸化シリコンナノファイバーである。ある実施形態においては、止血装置が、骨格材料を含むパッド又は包帯である。本発明の好適な実施形態においては、骨格材料が、カルボキシメチルセルロースCMC又はアルギン酸アルギン酸塩の形態を含む。好適な実施形態においては、止血粒子が、シリコンナノファイバー又は二酸化シリコンナノファイバーといった無機粒子である。以下、添付図面を参照しながら本発明の他の態様、特徴及び利点と、本発明の各種態様の構造及び作用について詳細に記載する。添付図面を参照しながら本発明を説明する。図面中、類似参照番号は同一又は機能的に同等の要素を示す。要素が最初に出現する図面を対応する参照番号の左端の数字により表す。以下、添付図面を参照しながら本発明を説明する。図面中、類似参照番号は同一又は機能的に同等の要素を示す。更に、参照番号の左端の数字はその参照番号が最初に出現する図面を表す。当然のことながら、本明細書に明示及び記載する特定実施形態は本発明の例であり、如何なる点でも本発明の範囲を限定するものではない。実際に、分かりやすくするために、従来の製造技術とナノワイヤーNW、ナノロッド、ナノチューブ及びナノリボン技術並びにシステムの他の機能的側面及びシステムの個々の機能コンポーネントの素子については本明細書に詳細に記載しない場合がある。更に、分かりやすくするために、本明細書ではナノワイヤー/ナノファイバーに関するものとして本発明を記載することが多い。当然のことながら、ナノワイヤー/ナノファイバーについて言及することが多いが、本明細書に記載する技術はナノロッド、ナノチューブ、ナノテトラポッド、ナノリボン及び/又はその組み合わせ等の他のナノ構造にも適用可能である。更に当然のことながら、本明細書に記載する製造技術は任意型の包帯又は他のナノ構造受容構造体、及び他の医療用具種を作製するために使用することができる。本明細書で使用する縦横比とはナノ構造の第1の軸の長さをナノ構造の第2の軸と第3の軸の長さの平均で割った値であり、ここで第2の軸と第3の軸は相互にほぼ等しい長さの2本の軸である。例えば、完璧なロッドの縦横比はその長軸の長さを長軸に垂直直角な横断面の直径で割った値である。ナノ構造に関して使用する場合のヘテロ構造なる用語は少なくとも2種類の異なる及び/又は区別可能な材料種により特徴付けられるナノ構造を意味する。一般に、ナノ構造の第1の領域は第1の材料種を含み、ナノ構造の第2の領域は第2の材料種を含む。所定態様において、ナノ構造は第1の材料のコアと、第2又は第3以下の材料の少なくとも1個のシェルを含み、各材料種は例えばナノワイヤーの長軸の周囲、分岐ナノ結晶のアームの長軸の周囲、又はナノ結晶の中心の周囲に径方向に分配されている。シェルはシェルとみなされるため又はナノ構造がヘテロ構造とみなされるために隣接材料を完全に覆う必要はない。例えば、第1の材料のコアを第2の材料の小さい島で覆ったナノ結晶はヘテロ構造である。他の態様では、異なる材料種はナノ構造内の異なる位置に分配されている。例えば、ナノワイヤーの主長軸又は分岐ナノ結晶のアームの長軸に沿って材料種を分配することができる。ヘテロ構造内の各領域に全く異なる材料を含むこともできるし、各領域に同一基材を含むこともできる。本明細書で使用するナノ構造とは約500nm未満、例えば約200nm未満、約100nm未満、約50nm未満、又は約20nm未満の寸法の少なくとも1個の領域又は特徴的寸法をもつ構造である。一般に、前記領域又は特徴的寸法は構造の最短軸方向に沿って配置される。このような構造の例としては、ナノワイヤー、ナノロッド、ナノチューブ、分岐ナノ結晶、ナノテトラポッド、トライポッド、バイポッド、ナノ結晶、ナノドット、量子ドット、ナノ粒子、分岐テトラポッド例えば無機デンドリマー等が挙げられる。ナノ構造は材料特性が実質的に均一でもよいし、所定の態様では不均一でもよい例えばヘテロ構造。ナノ構造は例えば実質的結晶質、実質的単結晶質、多結晶質、非晶質、又はその組み合わせとすることができる。1側面において、ナノ構造の三次元の各々は約500nm未満、例えば約200nm未満、約100nm未満、約50nm未満、又は約20nm未満の寸法をもつ。本明細書ではナノファイバー及びナノワイヤーなる用語を同義に使用する。本明細書で使用するナノファイバー及びナノワイヤーなる用語は一般に少なくとも1個の横断面寸法が500nm未満、好ましくは100nm以下であり、縦横比縦対横が>10、好ましくは>50、より好ましくは>100である任意細長型導体又は半導体材料又は本明細書に記載する他の材料を意味する。本発明の方法及びシステムの実施に使用する代表的なナノファイバー/ナノワイヤーは長さ数十ミクロン例えば約10、20、30、40、50ミクロン等及び直径約30~100nmのオーダーである。本発明のナノワイヤーは材料特性が実質的に均一でもよいし、所定の態様では不均一でもよい例えばナノワイヤーヘテロ構造。ナノワイヤーは本質的に任意の適切な1種類以上の材料から作製することができ、例えば実質的結晶質、実質的単結晶質、多結晶質、又は非晶質とすることができる。ナノワイヤーは可変直径でもよいし、実質的に均一直径でもよく、即ち直径は最大変動度の領域と少なくとも5nm例えば少なくとも10nm、少なくとも20nm、又は少なくとも50nmの直線寸法にわたって約20未満例えば約10未満、約5未満、又は約1未満の分散を示してもよい。一般に、直径はナノワイヤーの両端から例えばナノワイヤーの中心20、40、50又は80にわたって測定される。ナノワイヤーはその長軸の全長又はその一部にわたって直線状でもよいし、例えば湾曲又は屈曲状でもよい。このようなナノワイヤーの例としては本明細書に援用する国際特許出願公開WO02/17362、WO02/48701及びWO01/03208に記載されているような半導体ナノワイヤー、カーボンナノチューブ、並びに同等寸法の他の細長型導体又は半導体構造が挙げられる。本明細書で使用するナノロッドなる用語は一般に縦横比縦対横がナノワイヤーよりも短い点以外はナノワイヤーと同様の任意細長型半導体材料又は本明細書に記載する他の材料を意味する。ナノワイヤー、ナノロッド、ナノチューブ及びナノリボンの材料としては多種多様のものを使用することができ、例えばSi、Ge、Sn、Se、Te、B、Cダイアモンドを含む、P、B-C、B-PBP6、B-Si、Si-C、Si-Ge、Si-Sn及びGe-Sn、SiC、BN、BP、BAs、AlN、AlP、AlAs、AlSb、GaN、GaP、GaAs、GaSb、InN、InP、InAs、InSb、ZnO、ZnS、ZnSe、ZnTe、CdS、CdSe、CdTe、HgS、HgSe、HgTe、BeS、BeSe、BeTe、MgS、MgSe、GeS、GeSe、GeTe、SnS、SnSe、SnTe、PbO、PbS、PbSe、PbTe、CuF、CuCl、CuBr、CuI、AgF、AgCl、AgBr、AgI、BeSiN2、CaCN2、ZnGeP2、CdSnAs2、ZnSnSb2、CuGeP3、CuSi2P3、Cu,AgAl,Ga,In,Tl,FeS,Se,Te2、Si3N4、Ge3N4、Al2O3,Al,Ga,In2S,Se,Te3、Al2CO、及び2種類以上のこのような半導体の適当な組み合わせから選択される半導体材料が挙げられる。他の現在公知又は今後開発される半導体材料も利用することができる。他の型の材料もナノ構造に使用することができ、チタン、ジルコニウム及びタンタル等の金属、コバルト-クロム又は鋼等の金属の組み合わせ/合金、これらの金属の酸化物、並びに他の材料種が挙げられる。更に、ナノワイヤー又はナノリボンとしては、半導体有機ポリマー材料例えばペンタセン又は遷移金属酸化物から形成されるナノチューブも挙げられる。従って、本明細書の記載の随所で例証の目的でナノワイヤーなる用語を使用するが、本明細書の記載はナノチューブ例えば軸方向に貫通するように中空チューブを形成したナノワイヤー様構造の使用も包含するものとする。当然のことながら、本明細書中の空間に関する記載例えば上、下、上方、下方、頂部、底部、垂直、水平等は例証のみを目的とし、本発明の用具は任意向き又は方法で空間的に配置することができる。本発明の所定態様は任意型のナノワイヤーに関する。図1Aはナノワイヤーコア以下、ナノワイヤーと言う100を示す。ナノワイヤー100は単結晶半導体又は他の均一もしくは不均一材料である。図1Bはナノワイヤーコアの周囲にシェル112を配置したコア-シェル構造をもつナノワイヤー110を示す。酸化物コーティング等の絶縁層をシェル層としてナノワイヤー上に形成することができる。図1Cに示すように、第1の材料のコアと、第2の材料の内側シェルと、第3の材料の外側シェルを含むように、より複雑な他のNWコア-シェル構造を使用してもよい。図1Cはナノワイヤーコアの周囲に内側シェル112と外側シェル116を配置したコア-シェル-シェル構造をもつナノワイヤー114を示す。これは例えばTaAlN、WN又は非晶質シリコン層を上記Si/SiOxコア-シェル構造の周囲に外側ゲートシェルとして堆積することにより作製することができる。なお、図1B及び1Cの態様ではナノワイヤーコアの一端のナノワイヤーコアの一部が露出している覆われていないが、ナノワイヤーコアをシェル112及び116の一方又は両方で完全に覆ってもよい。一般に、コアナノ構造は任意金属又は半導体材料から作製することができ、コアに堆積される1層以上のシェル層は同一又は異なる材料から作製することができる。例えば、第1のコア材料はII-VI族半導体、III-V族半導体、IV族半導体、及びその合金から構成される群から選択される第1の半導体から構成することができる。同様に、1層以上のシェル層の第2の材料は酸化物層、例えばII-VI族半導体、III-V族半導体、IV族半導体、及びその合金から構成される群から選択される第1の半導体と同一又は異なる第2の半導体から構成することができる。半導体の例としては限定されないが、CdSe、CdTe、InP、InAs、CdS、ZnS、ZnSe、ZnTe、HgTe、GaN、GaP、GaAs、GaSb、InSb、Si、Ge、AlAs、AlSb、PbSe、PbS及びPbTeが挙げられる。各種材料に適応可能な多数の適切な方法の任意のものによりナノ構造を作製し、その寸法を制御することができる。例えば、各種組成のナノ結晶の合成は例えばPengら2000ShapeControlofCdSeNanocrystalsNature404,59-61;Puntesら2001Colloidalnanocrystalshapeandsizecontrol:ThecaseofcobaltScience291,2115-2117;米国特許第6,306,736号,Alivisatosら2001年10月23日、発明の名称ProcessforformingshapedgroupIII-Vsemiconductornanocrystals,andproductformedusingprocess;米国特許第6,225,198号,Alivisatosら2001年5月1日、発明の名称ProcessforformingshapedgroupII-VIsemiconductornanocrystals,andproductformedusingprocess;米国特許第5,505,928号,Alivisatosら1996年4月9日、発明の名称PreparationofIII-Vsemiconductornanocrystals;米国特許第5,751,018号,Alivisatosら1998年5月12日、発明の名称Semiconductornanocrystalscovalentlyboundtosolidinorganicsurfacesusingself-assembledmonolayers;米国特許第6,048,616号,Gallagherら2000年4月11日、発明の名称Encapsulatedquantumsizeddopedsemiconductorparticlesandmethodofmanufacturingsame;及び米国特許第5,990,479号,Weissら1999年11月23日、発明の名称Organoluminescentsemiconductornanocrystalprobesforbiologicalapplicationsandprocessformakingandusingsuchprobesに記載されている。直径制御型ナノワイヤーを含む各種縦横比のナノワイヤーの成長は例えばGudiksenら2000Diameter-selectivesynthesisofsemiconductornanowiresJ.Am.Chem.Soc.122,8801-8802;Cuiら2001Diameter-controlledsynthesisofsingle-crystalsiliconnanowiresAppl.Phys.Lett.78,2214-2216;Gudiksenら2001SyntheticcontrolofthediameterandlengthofsinglecrystalsemiconductornanowiresJ.Phys.Chem.B105,4062-4064;Moralesら1998AlaserablationmethodforthesynthesisofcrystallinesemiconductornanowiresScience279,208-211;Duanら2000GeneralsynthesisofcompoundsemiconductornanowiresAdv.Mater.12,298-302;Cuiら2000DopingandelectricaltransportinsiliconnanowiresJ.Phys.Chem.B104,5213-5216;Pengら2000ShapecontrolofCdSenanocrystalsNature404,59-61;Puntesら2001Colloidalnanocrystalshapeandsizecontrol:ThecaseofcobaltScience291,2115-2117;米国特許第6,306,736号,Alivisatosら2001年10月23日、発明の名称ProcessforformingshapedgroupIII-Vsemiconductornanocrystals,andproductformedusingprocess;米国特許第6,225,198号,Alivisatosら2001年5月1日、発明の名称ProcessforformingshapedgroupII-VIsemiconductornanocrystals,andproductformedusingprocess;米国特許第6,036,774号,Lieberら2000年3月14日、発明の名称Methodofproducingmetaloxidenanorods;米国特許第5,897,945号,Lieberら1999年4月27日、発明の名称Metaloxidenanorods;米国特許第5,997,832号,Lieberら1999年12月7日、発明の名称Preparationofcarbidenanorods;Urbanら2002Synthesisofsingle-crystallineperovskitenanowirescomposedofbariumtitanateandstrontiumtitanateJ.Am.Chem.Soc,124,1186;及びYunら2002FerroelectricPropertiesofIndividualBariumTitanateNanowiresInvestigatedbyScannedProbeMicroscopyNanoletters2,447に記載されている。分岐ナノワイヤー例えばナノテトラポッド、トライポッド、バイポッド及び分岐テトラポッドの成長は例えばJunら2001Controlledsynthesisofmulti-armedCdSnanorodarchitecturesusingmonosurfactantsystemJ.Am.Chem.Soc.123,5150-5151;及びMannaら2000SynthesisofSolubleandProcessableRod-,Arrow-,Teardrop-,andTetrapod-ShapedCdSeNanocrvstalsJ.Am.Chem.Soc.122,12700-12706に記載されている。ナノ粒子の合成は例えば米国特許第5,690,807号,ClarkJr.ら1997年11月25日、発明の名称方法forproducingsemiconductorparticles;米国特許第6,136,156号,El-Shallら2000年10月24日、発明の名称Nanoparticlesofsiliconoxidealloys;米国特許第6,413,489号,Yingら2002年7月2日、発明の名称Synthesisofnanometer-sizedparticlesbyreversemicellemediatedtechniques;及びLiuら2001Sol-GelSynthesisofFree-StandingFerroelectricLeadZirconateTitanateNanoparticlesJ.Am.Chem.Soc.123,4344に記載されている。ナノ粒子の合成もナノ結晶、ナノワイヤー及び分岐ナノワイヤーの成長に関する上記文献に記載されており、得られるナノ構造は縦横比が約1.5未満である。コア-シェルナノ構造ヘテロ構造、即ちナノ結晶及びナノワイヤー例えばナノロッドコア-シェルヘテロ構造の合成は例えばPengら1997EpitaxialgrowthofhighlyluminescentCdSe/CdScore/shellnanocrystalswithphotostabilityandelectronicaccessibilityJ.Am.Chem.Soc.119,7019-7029;Dabbousiら1997CdSeZnScore-shellquantumdots:SynthesisandcharacterizationofasizeseriesofhighlyluminescentnanocrysallitesJ.Phys.Chem.B101,9463-9475;Mannaら2002EpitaxialgrowthandphotochemicalannealingofgradedCdS/ZnSshellsoncolloidalCdSenanorodsJ.Am.Chem.Soc.124,7136-7145;及びCaoら2000Growthandpropertiesofsemiconductorcore/shellnanocrystalswithInAscoresJ.Am.Chem.Soc.122,9692-9702に記載されている。他のコア-シェルナノ構造の成長にも同様のアプローチを適用することができる。各種材料がナノワイヤーの長軸に沿って異なる位置に分配されたナノワイヤーヘテロ構造の成長は例えばGudiksenら2002GrowthofnanowiresuperlatticestructuresfornanoscalephotonicsandelectronicsNature415,617-620;Bjorkら2002One-dimensionalsteeplechaseforelectronsrealizedNanoLetters2,86-90;Wuら2002Block-by-blockgrowthofsingle-crystallineSi/SiGesuperlatticenanowiresNanoLetters2,83-86;及び米国特許出願第60/370,095号2002年4月2日,Empedocles,発明の名称Nanowireheterostructuresforencodinginformationに記載されている。他のヘテロ構造の成長にも同様のアプローチを適用することができる。骨格scaffoldとの用語は、本明細書で用いられるように止血粒子が加えられて止血装置が構成できる保持構造を意味する。本発明の骨格は、止血包帯、止血栓、湿性手当品、生物学的手当品、及び止血製剤を含む医療機器の様々な形態に組み込むことができる。当業者が理解するように、骨格が、繊維織物、中実材料、又は本分野で知られた又は本明細書に開示された別の任意の構造を含んでも良い。特定用途での要求に順応して骨格の機能を調整可能である。例えば、骨格に可撓性を持たせても構わない例えば、包帯に組み込まれる若しくは傷手当品として使用される可撓性パッド。例示の止血材料/構造体の実施形態本発明の所定態様は医療用具、特に外傷、外科的処置、潰瘍形成に起因する失血を軽減/予防するため又は血液凝固を必要とする他の用途に使用される材料及び構造体止血材料及び止血構造体に関する。所定態様において、前記材料及び構造体はナノ構造及び/又は他の止血材料例えばガラスビーズ、コア-シェル粒子等を組込むことができる。このようなナノ構造及び/又は他の止血材料は更に止血特性を強化し、及び/又はベース材料及び構造に止血特性を提供する。実施形態としては、止血創傷包帯、止血栓、及び他の止血製剤例えば液体、粉末、フォーム及びジェルが挙げられる。ベース材料/構造例えばマトリックス、基材等は包帯フォーマット例えばガーゼ等、創傷例えば出血部位に絞り出すことができるジェルフォーマット、創傷に噴霧もしくは噴射することができる液体フォーマット、創傷に噴霧もしくは噴射することができる粉末フォーマット、又は創傷中/上に押出/噴射/注入することができるフォームとすることができる。ベース材料/構造とナノ構造の組合せにより形成される止血剤例えばナノ構造で強化した材料/構造は固体、液体、粉末、フォーム、又はジェル形態をとることができる。非固体形態の止血剤は特定態様に応じて、創傷と接触後も非固体フォーマットのままでもよいし、接触すると凝固してもよいし、分配直後に硬化してもよい。所定態様において、ナノ構造で強化した材料/構造はZ-MedicaCorporation,Wallingford,CTから販売されているQuikClot登録商標等の従来の凝固材に比較して止血誘導、血液凝固時間短縮に顕著な効果がある。所定態様において、ナノ構造で強化した材料/構造は吸収性である哺乳動物体内で溶解及び同化又は排泄される。止血を誘導するために吸収性材料例えばシリコンナノワイヤーを使用すると、材料の使用後に残渣が殆ど又は全く残らないという利点がある。更に、人体内/上で使用した場合に約20°C以上の温度上昇を生じる可能性のあるQuikClot登録商標とは対照的に、ナノ構造で強化した材料/構造は使用中にさほど温度が上昇しない。以下、止血包帯態様、伸縮性止血構造体及び止血材料を含む実施形態について記載する。本明細書に記載するこれらの実施形態は例証の目的で記載するものであり、非限定的である。更に、変形/変更を含む他の構造的及び機能的態様も本明細書の教示から当業者に容易に理解されよう。本明細書に記載する態様の各種特徴は任意方法で組合せることができる。本発明の実施形態について以下のサブセクションに詳述する。例示の止血包帯の実施形態1態様では、無機シリカナノファイバー等のナノ構造を包帯/包帯繊維の表面に添加する。このようなナノ構造例えばナノファイバー、ナノ粒子等は固有の接触凝固カスケードの活性化を助け、出血の抑制又は停止をもたらす。ナノ構造の寸法は接触経路の活性化に優れた表面を提供し、従って、凝固を強化する非生物学的手段を包帯表面に提供するように選択される。このようなナノ構造はナノワイヤー、ナノファイバー、ナノ粒子、及び/又は本明細書に記載する他の任意ナノ構造種とすることができる。このようなナノ構造はシリコン、酸化物薄層をもつシリコン、シリカ、カリウムカリウムナノファイバー、ナノワイヤー又はナノ粒子を含む、カリウムで機能化したシリコンナノ構造例えばカリウムで機能化したシリコンナノファイバー等から作製することができる。所定実施形態において、ナノ構造で被覆及び/又は他の方法で強化することができる包帯材料としては、有機材料、無機材料、織布/繊維、不織布/繊維例えば綿球等の不織繊維材料、合成材料例えばレーヨン、ナイロン/ライクラ、Gore-Tex登録商標、プラスチックフィルム等のフィルム等、天然材料例えば綿、生体物質/生体由来材料例えばキトサン微粒子を含むキトサン、コラーゲン、ゼラチン、セルロース等、多孔質材料、非多孔質材料、及び/又は粒子例えばガラス又はポリマービーズ等の吸収性及び/又は非吸収性基材が挙げられる。例えば、所定態様では、酸化再生セルロースORC材料例えばEthicon,Inc.製品Surgicel登録商標、吸収性バイオポリマー、ゼラチン包帯材料例えばPfizerInc.製品Gelfoam登録商標、又はガラスマイクロファイバー材料等の吸収性包帯材料にナノファイバーを添加することができる。包帯材料は止血性でも非止血性でもよい。所定態様では、後で包帯材料全体を除去する必要なしに失血を低下/防止するための止血包帯/栓としてナノ構造で強化した吸収性包帯材料を創傷に適用することができる。別の態様では、失血防止用止血包帯/栓を形成するために、非吸収性の代替包帯材料にナノファイバーを添加することができる。このような非吸収性包帯材料の1例はナノファイバーを従来の吸収性綿ガーゼ材料と組合せたスーパーガーゼである。図2は本発明の実施形態に従って止血構造体を形成するためのステップ200を示す。ステップ200は止血包帯又は栓等の止血構造体を形成するために使用することができる。その他の構造及び機能態様もステップ200に関する記載を基に当業者に容易に理解されよう。図2に示すように、ステップ200では、ナノ構造を第1の材料の繊維織物に組込み、止血構造体を形成する。例えば、図3は本発明の1実施形態に従って繊維織物302であるベース構造300を示す。ベース構造300はガーゼ、ORC、PGAポリグリコリド、PLAポリ乳酸、PCLAポリカプロラクトン-ラクチドランダムコポリマー、もしくは他のポリマー等の生体適合性ポリマー、ガラスマイクロファイバー織物、又は他の型の織物とすることができる。繊維302は綿繊維、セルロース繊維、ガラス繊維、コラーゲン、又は他の材料の繊維とすることができる。なお、代替態様では、ベース構造300は繊維織物ではなく、固体材料の複数の層例えば積層ORCを含む固体材料でもよいし、綿球等の不織繊維材料でもよいし、上記又は本明細書の他の箇所に記載する別の材料止血性又は非止血性の織布又は不織布等でもよい。ベース構造300に被覆したり、繊維織物302と混合する等の任意方法でナノ構造をベース構造300に例えばその中及び/又は上に組込むことができる。本明細書で使用するコーティング、複数のコーティング、コートした及びコートとは第1の物質を第2の物質で少なくとも部分的に覆うか又は第2の物質と結合する材料及び材料の作製方法を定義する同一用語の各種用法である。第1の物質と第2の物質は異なるものでなくてもよい。更に、本明細書で使用する場合にナノ構造が被覆されているときには、コーティングは結合剤を含む任意化学的又は物理的結合又は力により実施することができる。従って、第3の物質である結合剤を介して第1の物質を含むナノワイヤーを第2の物質で被覆することができる。本明細書で使用するコーティングは完全である必要はなく、即ち被覆しようとする第1の物質の表面全体を覆う必要はない。また、コーティングは完全でもよく、即ち第1の物質を完全に覆ってもよい。複数のコーティングが存在していてもよく、各コーティングに複数の物質が存在していてもよい。図4は図2のステップ200に従ってナノ構造402で被覆した図3のベース構造300の一部400の拡大図を示す。図4に示すように、部分400は繊維302a~302fを含む。繊維302a~302cは繊維302d~302fと製織されている。繊維302a~302cは第1の軸に沿って整列しており、繊維302d~302fは第1の軸に垂直な第2の軸に沿って整列している。ナノ構造402は繊維302a~302fを被覆している。図4では例証の目的でナノ構造402をナノファイバーとして示すが、代替態様では、本明細書の他の箇所に記載するか又は他の文献から公知の1種類以上の他の型のナノ構造を含むことができる。なお、ステップ200は繊維織物に関するが、本明細書に記載するか又は他の文献から公知の織布又は不織布の任意の適切なベース構造にナノ構造を組込むことができる。図2のステップ200はナノ構造をベース構造に組込むように実施することができる。例えば、図5及び6は本発明の所定態様に従ってステップ200を実施するための方法の例を示す。図5の態様では、ステップ500で繊維織物を例えば枠に装着し、ナノ構造懸濁液に浸漬し、繊維織物をナノ構造で被覆することができる。図6の態様では、ステップ600で電荷吸引を使用して繊維織物をナノ構造で被覆する。図5及び6の態様について以下に詳述する。図5のステップ500は任意方法で実施することができる。例えば、ステップ500は図7のフローチャート700に従って実施することができる。以下、フローチャート700について説明する。なお、フローチャート700の各ステップは必ずしも図示した順番に実施する必要はなく、図7に示す全ステップを全状況で実施する必要はない。ステップ702~706はナノ構造懸濁液の形成工程を示す。当業者に自明の通り、ナノ構造懸濁液の他の形成技術を使用してもよい。フローチャート700はステップ702から開始する。ステップ702では、ナノ構造で被覆したウェーハを液体中で音波処理する。任意サイズのウェーハと適切な液体を使用することができる。例えば、60ナノメーターシリコンナノワイヤーで被覆した4インチ両面ウェーハをエタノールに浸漬することができる例えばエタノール80ミリリットルに40分間浸漬する。ステップ704では、音波処理したナノ構造を濾過する。任意の適切な濾過技術を使用することができる。例えば、本例では、0.45マイクロメーター濾過膜をもつ真空フィルターを使用して音波処理後のナノワイヤーを濾過することができる。ステップ706では、濾過したナノ構造を液体に懸濁し、ナノ構造懸濁液を形成する。ステップ702では任意の適切な液体を使用することができる。例えば、本例では、ナノワイヤーを濾過膜から掻き取り、エタノール例えば6ミリリットルに懸濁することができる。ステップ708では、繊維織物を枠に装着する。例えば、図8は本発明の1実施形態に従って枠802に装着した図3のベース構造300を示す。ベース構造300を枠802の第1の部分と第2の部分の間にクランプしてもよいし、接着テープやエポキシ等の接着材料で枠802に結合してもよいし、他の方法で枠802に装着してもよい。枠802はプラスチック、金属、又は他の材料から作製することができる。本例では、ベース構造300はガーゼである。枠802に適合するように必要に応じてガーゼを折り畳んでもよい。例えば、必要に応じてガーゼを2インチ×2.5インチの長方形、又は他の寸法及び/又は形状に折り畳んでもよい。ステップ710では、装着した繊維織物をナノ構造懸濁液に浸漬する。例えば、本例では、枠802と装着したガーゼをステップ706で形成したナノ構造懸濁液に任意の適切な時間本例では4分間浸漬することができる。1態様では、枠802と装着したガーゼをナノ構造懸濁液に浸漬しながら音波処理することができる。繊維織物は所定態様ではステップ710中にナノ構造懸濁液全体の一部を吸収することができる。ステップ712では、浸漬した繊維織物を乾燥する。浸漬した繊維織物を風乾又は加熱例えば瞬間乾燥により任意時間乾燥することができる。例えば、本例では、枠802と装着したガーゼをオーブン例えば121°Cで15分間に入れて乾燥することができる。図9及び10は本発明の1実施形態に従って図7のフローチャート700と同様にナノファイバーで被覆したベース構造902の拡大画像900及び1000を示す。画像900及び1000は走査型電子顕微鏡SEMにより撮影し、画像900は画像1000よりも低倍率である。図9及び10において、ベース構造902は綿繊維束904から形成されたガーゼ包帯である。図9に示すように、ベース構造902の繊維束904上のシリカナノファイバーのコーティング906は多少斑があり、所々にナノファイバーが固まっている。倍率を上げ、図10は繊維束904を実質的に均一に被覆している個々のナノファイバー1002を示す。電荷吸引例えば静電吸引を使用して図6のステップ600に従って包帯構造体又は他の基材をナノ構造で被覆する工程は任意方法で実施することができる。所定態様では、繊維織物を正又は負に荷電し、繊維織物と逆電荷をもつナノ構造を吸引することができる。例えば、ステップ600は図11のフローチャート1100に従って実施することができる。以下、フローチャート1100について説明する。なお、フローチャート1100の各ステップは必ずしも図示した順番に実施する必要はなく、図11に示す全ステップを全状況で実施する必要はない。フローチャート1100はステップ1102から開始する。ステップ1102では、正荷電ポリマーを含有する溶液に繊維織物を浸漬する。ステップ1102では本明細書の他の箇所に記載するポリマー又は他の文献から公知のポリマー等の任意ポリマーを使用することができる。例えば、図3に示すベース構造300をポリ-1-リジン等の正荷電ポリマー溶液に例えば30分間浸漬することができる。正荷電ポリマーは繊維織物に正電荷を付与する。ステップ1104では、繊維織物を洗浄する。繊維織物は任意の適切な方法で1回以上の任意回数洗浄することができる。水、イソプロパノールアルコール、別の溶液、又は他の材料等の任意の適切な材料を使用してベース構造300を洗浄することができる。本例では、ベース構造300をポリマー溶液から取出し、水で2回、イソプロパノールで1回洗浄する。ステップ1106では、繊維織物を乾燥する。洗浄したベース構造300を風乾又は加熱例えば瞬間乾燥等の任意方法で任意時間乾燥することができる。ステップ1108では、ナノ構造を含有する溶液を繊維織物に添加し、繊維織物を被覆する。溶液中のナノ構造は負電荷をもつと思われるため、ステップ1102で付与された正電荷により繊維織物に吸引され、繊維織物を被覆する。ナノ構造の任意の適切な溶液を使用することができ、本明細書の他の箇所に記載するか又は他の文献から公知の任意ナノ構造溶液が挙げられる。例えば、本例では、ナノファイバーを含有するエタノール溶液例えば10ミリリットルを使用する。ナノ構造溶液は任意方法でベース構造300に添加することができ、溶液をベース構造300に注ぐ方法、ベース構造300を溶液に浸漬もしくは挿入する方法、又は他の方法が挙げられる。本例では、ベース構造300の正電荷によりナノファイバーをベース構造300に吸引し、ベース構造300を被覆する。ステップ1110では、被覆した繊維織物をインキュベートする。被覆した繊維織物を任意方法で任意温度にてインキュベートすることができる。例えば、本例では、被覆したベース構造300を室温で20分間インキュベートすることができる。ステップ1112では、被覆した繊維織物を乾燥する。被覆した繊維織物を風乾又は加熱例えば瞬間乾燥等の任意方法で任意時間乾燥することができる。例えば、本例では、被覆したベース構造300を100°Cで例えば10分間乾燥することができる。図12及び13は本発明の1実施形態に従って図11のフローチャート1100と同様に電荷吸引を使用してナノファイバーで被覆したベース構造1202の拡大画像1200及び1300を示す。画像1200及び1300はSEMにより撮影し、画像1200は画像1300よりも低倍率である。図12及び13中、被覆したベース構造1202は綿繊維束1204から形成されたガーゼ包帯である。図12に示すように、繊維束1204は上記画像900及び1000図9及び10の繊維束904に比較して均一にナノファイバーで被覆されている。倍率を上げ、図13は繊維束1204の個々の繊維1304を実質的に均一な層で被覆する個々のナノファイバー1302を示す。ナノファイバー1302の実質的に均一な被覆の達成に加え、得られる被覆ベース構造1202は操作特性が未処理綿ガーゼと非常によく似ている。被覆ベース構造1202は非常に可撓性であり、被覆ベース構造1202の操作後にナノファイバー1302の外部脱落は認められない。本発明の所定態様に従ってナノ構造で被覆したベース構造の止血能をナノ構造で強化していない包帯の止血能と比較することができる。第1の比較例では、ナノファイバー被覆ベース構造902綿ガーゼの場合の凝固開始時間R時間はナノファイバーコーティングのない綿ガーゼに比較して短くなった。被覆ベース構造902は約9分で凝固を開始したが、未被覆ガーゼは約12分で凝固を開始した。別の例では、従来の綿ガーゼ包帯では平均約455秒で凝固が開始したが、ナノファイバー被覆ベース構造902では平均約380秒で凝固が開始し、ナノファイバー被覆ベース構造1202では5分未満約275秒で凝固が開始した。図14はトロンボエラストグラフTEGを使用して測定した従来の綿ガーゼ包帯プロット1402、ナノファイバー被覆ベース構造902本例では綿ガーゼ包帯プロット1404、及びナノファイバー被覆ベース構造1202本例では綿ガーゼ包帯プロット1406の止血までの平均時間を示すグラフ1400を示す。図14に示すように、プロット1402によると、従来の綿ガーゼ包帯の止血を測定した処、約450~570秒で生じた。プロット1404によると、ナノファイバー被覆ベース構造902の止血を測定した処、約380~390秒で生じた。プロット1406によると、ナノファイバー被覆ベース構造1202の止血を測定した処、約275~300秒で生じた。本発明のナノファイバーコーティングにより従来の止血装置と比較して血小板結合が増強し、活性化表面が固有凝固経路を誘導して血小板結合の増強も導く生理学的に関連する反応が対処される。本発明の実施形態に係るナノ構造により被覆されたベース構造の血小板結合能力が、非ナノ構造強化包帯と比較される。実験的結果によれば、ナノファイバーの化学的性質及び形態が血小板結合により十分に貢献するという事実のおかげでナノファイバーコーティングにより血小板の付着が促進される。本発明の例示の実施形態を包含する第1の例示の比較においては、精製ゲル濾過血小板GFPを新鮮なヒトの血液から用意し、プールされたGFPを1時間に亘りベースガーゼ構造に保持する。ベース構造を洗浄して乳酸脱水素酵素LDHアッセイを使用して血小板結合を評価した。ナノファイバー被覆ガーゼが、地のガーゼ又はCombatガーゼ商標と比較して血小板の結合の増加を示した。図40は、被覆無しガーゼサンプルA、従来のQuikclot登録商標Combatガーゼ商標サンプルD、及び本発明の例示の実施形態に係るシリコンナノファイバー被覆ガーゼ0.5mg/cm2のナノファイバー密度のサンプルB、0.25mg/cm2のナノファイバー密度のサンプルCの比較用の血小板結合レベルを示すグラフを図示する。縦軸が、付着した血小板の数×10.5を示す。これらの結果によれば、ナノファイバーコーティングにより、より高い血小板結合率が得られ少なくとも3倍から4倍の増加、従って、従来の止血方法及び装置と比較して異なる凝固のメカニズムが改善する。特定の動作原理に限られることなく、これらの結果により、ナノファイバーが血小板結合及び凝固を誘導する構造的なバイオミメティックスの繊維状骨格を提供するという理解が裏付けられた。従って、ナノファイバーコーティングにより止血が驚くほど増加し、またそのようなコーティングに起因して血小板結合が驚くほど増加したことに基づけば、増強された血小板結合が凝固反応の増幅や凝固強度の増加に重要であることが分かる。図41は、被覆無しガーゼと比較して本発明の例示の実施形態に係るナノファイバー被覆ガーゼの血小板結合が優れていることを示すグラフを図示する。本発明の例示の実施形態を包含する実験において、7.1×107のゲル濾過血小板GFPがガーゼに添加されて付着する。血小板が付着したフィルターを十分に洗浄して1mLの血小板リーシスバッファに保持する。LDH基板ターンオーバーの反応速度が決定されてバックグラウンドが除かれる。被覆無し制御ガーゼサンプルAにより実証された付着が、0.328±0.18A450nm/minであり、ナノワイヤー有りガーゼ0.5mg/cm2のナノファイバー密度のサンプルBが2.397±0.079A450nm/minである。被覆無しガーゼに結合する血小板の総数が3×106であり、ナノファイバー被覆ガーゼに結合する血小板の1.2×107と比較すると、ナノファイバーコーティングにおいて血小板結合が約4倍増加したことになる。血小板の合計17がナノファイバー被覆ガーゼに結合した。図42は、従来のガーゼ被覆無しの地のガーゼのサンプルA、Combatガーゼ商標のサンプルDと比較して本発明の例示の実施形態に係るシリコンナノファイバー被覆ガーゼ0.5mg/cm2のナノファイバー密度のサンプルB、及び0.25mg/cm2のナノファイバー密度のサンプルCの優れた血小板結合を図示する。本発明の実施形態に係るヒュームドシリカ粒子により被覆されたガーゼ0.5mg/cm2のヒュームドシリカ密度のサンプルE、及び0.5mg/cm2のヒュームドシリカ密度のサンプルFも従来のガーゼと比較して血小板結合が向上したことを示すが、シリコンナノファイバー被覆ガーゼと比較して向上の程度が小さい。縦軸が付着した血小板数を示す×10.5。被覆無しガーゼの6.8とCombatガーゼ商標の6.6と比較して、ナノファイバー被覆ガーゼに関しては、約23と20.1の血小板が各々サンプルBとCのナノファイバー被覆ガーゼに付着した。なお、図2のステップ200に従ってナノ構造を基材に組込むために浸漬図5及び/又は電荷吸引図6以外の技術を使用してもよく、ナノスピン法、ウィービング法、及び/又は本明細書に記載する他の技術が挙げられる。1態様では、包帯材料全体にわたって繊維織物又は本明細書の他の箇所に記載するかもしくは他の文献から公知の他の包帯材料にナノ構造を組込むことができる。別の態様では、包帯材料の一部のみで繊維織物又は本明細書の他の箇所に記載するかもしくは他の文献から公知の他の包帯材料にナノ構造を組込むことができる。例えば、一定のパターン例えば表面パターン、包帯材料の内側のパターンでナノ構造を包帯材料に組込むことができる。例えば、包帯を対象に適用したときに創傷と接触するように構成された包帯材料の一部にナノ構造を組込み、包帯材料の他の部分には組込まないようにすることができる。別の例では、血管の内腔内以外に配置される閉鎖器具の一部にナノ構造を添加してもよい。本明細書の他の箇所に記載するパターンを含むナノ構造の任意の適切なパターンを包帯材料又は他の医療用具に組込むことができる。例示の伸縮性吸収性止血材料の実施形態内視鏡装置の入口/出口点が血管を貫通する内視鏡手術後の失血を防ぐために、伸縮性ポリマーが創傷閉鎖に使用されている。このような装置の1例はSt.Paul,MNに所在のSt.JudeMedicalから販売されているAngioseal登録商標血管閉鎖装置である。綿ガーゼやタンポン構造体等の吸収材も創傷閉鎖に使用されている。伸縮性材料を使用する装置では、血液及び/又は他の体液が前記材料に吸収され、材料は膨潤して物理的バリヤーとなる。静止血液を材料の細孔内に取り込むことができ、血液は静止により凝固する。膨張した材料内の血液をより迅速に凝固させることができるならば有利であろう。本発明の各種態様は伸縮性材料と非伸縮性材料例えばガーゼ、タンポン等の綿材料、及び他のこのような非伸縮性材料に基づく装置の凝固速度を増すことができる。1態様では、ポリマーの表面が止血性に保たれるように、即ち血液が接近できないほど緊密にポリマーをナノファイバーで被覆しないようにナノファイバー等のナノ構造を1種以上のポリマーと配合する。二酸化ケイ素の外側コアをもつシリコンナノワイヤーは負電荷をもつ二酸化ケイ素表面の早期凝固性により止血性である。ポリマーに取込まれるが、ポリマーを緊密に被覆しないようにこれらのナノワイヤーを材料内に分散させることにより、止血促進を生じることができる付加表面がナノワイヤーにより提供される。図15は本発明の1実施形態に従って止血剤を形成するためのステップ1500を示す。ステップ1500は止血包帯又は栓等の止血構造体を形成するために使用することができる。その他の構造及び機能態様もステップ1500に関する記載を基に当業者に容易に理解されよう。図15に示すように、ステップ1500では、伸縮性止血材料を複数のナノ構造と混合する。例えば、図16は本発明の1実施形態に係る混合システム1600を示すブロック図を示す。図16に示すように、ミキサー1602に伸縮性止血材料1604と複数のナノ構造1606を仕込む。ミキサー1602は伸縮性止血材料1604とナノ構造1606を混合し、伸縮性止血材料とナノ構造の混合物1610を含む止血剤1608を生成する。ミキサー1602は任意型のミキサーとすることができ、ボルテックスミキサー、人力/手動混合、又は他の型のミキサーが挙げられる。伸縮性止血材料1604は任意型の伸縮性止血材料とすることができ、ガーゼ例えば綿又は他の材料、タンポン例えば綿又は他の材料、ポリエチレングリコールPEG等のポリマー、又は体液吸収及び/又は他の原因により膨張する他の材料が挙げられる。ナノ構造1606は本明細書の他の箇所に記載するか又は他の文献から公知の任意型のナノ構造とすることができる。例えば、1態様において、ナノ構造1606はナノワイヤーを含むことができる。ナノ構造1606に含まれるナノワイヤーは図1Aに示すナノワイヤー100コアナノワイヤー構造と同様でもよいし、ナノワイヤーコアの周囲にシェル112をもつ図1Bのナノワイヤー110と同様のコア-シェルナノワイヤーでもよい。シェル112が存在する場合には、二酸化ケイ素等の止血材料とすることができる。ミキサー1602を使用して止血材料シェル層をもつナノワイヤーを伸縮性止血材料1604と混合し、止血剤1608を形成することにより、従来の止血材料よりも改善された止血材料が形成される。ミキサー1602はナノ構造1606が伸縮性止血材料1604に取込まれるが、伸縮性止血材料1604を緊密に被覆しないように所定方法で例えば特定比でナノ構造1606と伸縮性止血材料1604を混合するように構成することができる。こうして、伸縮性止血材料1604の表面を遮断せずに、止血促進を生じることができる付加表面がナノ構造1606により提供される。止血剤1608は創傷に塗布又は挿入例えば塞栓することにより凝固を誘導するために使用することができる。例えば、図17は本発明の1実施形態に従い、組織1710を通してカテーテル1704の傷口1702に挿入した止血剤1608の横断面図を示す。例えば、動脈切開術中に動脈壁1706を通して動脈1708にカテーテル1704を挿入するように傷口1702を形成することができる。カテーテル1704を傷口1702から引き出す前にカテーテル1704のシース図17には示さずから止血剤1608を放出することができる。伸縮性止血材料1604が凍結乾燥PEGである態様では、傷口1702に暴露後に、止血剤1608の多孔質PEG材料は止血剤1608が約5PEG/ナノ構造1606と95血液及び他の吸収液体となるように、その元の寸法の約3~4倍の量に迅速に膨潤する。膨張すると、止血剤1608は傷口1702と一致し、密閉すると共に止血を提供する。血液は止血剤1608に集まって凝固し、自然血管治癒の基礎となる。1態様では、伸縮性止血材料1604とナノ構造1606は吸収性材料であるため、止血剤1608は吸収性である。伸縮性止血材料1604の吸収性材料の例としては、PEG等のポリマーや、本明細書の他の箇所に記載するか又は他の文献から公知の他の吸収性材料が挙げられ、ナノ構造1606の吸収性ナノ構造の例としては、二酸化ケイ素シェルをもつナノワイヤー等のシリコンナノワイヤーが挙げられる。例示の止血材料の実施形態創傷の過度の出血を阻止し易くすると共に凝固速度を増すために各種材料が開発されている。このような材料は例えば外科的処置で及び/又は外傷イベントの最初の処置者が使用することができる。しかし、既存のバルク止血剤には欠点がある。例えば、既存のバルク止血剤がより迅速に機能し、吸収性であり、及び/又は血液と発熱反応を生じないならば、有利であろう。本発明の所定態様は従来のバルク止血剤のこれらの欠点を解決する。1態様では、ナノファイバー等のナノ構造を中実又は多孔質ガラスマイクロスフェアと配合する。この配合材料は単なる相加に止まらない止血活性の強化をもたらし、即ちナノ構造とガラスマイクロスフェアの組合せは例えばTEGで測定した場合にナノ構造又はガラスマイクロスフェア単独よりも止血活性が迅速になり、この効果は単に得られる止血剤の表面積の増加では必ずしも説明されない。図18は本発明の1実施形態に従って止血剤を形成するためのステップ1800を示す。ステップ1800は顆粒状、粉末又は他の形態のバルク止血剤等の止血材料を形成するために使用することができる。その他の構造及び機能態様もステップ1800に関する記載を基に当業者に容易に理解されよう。図18に示すように、ステップ1800では、複数のガラスビーズを複数のナノ構造と混合する。例えば、図19は本発明の1実施形態に係る混合システム1900を示すブロック図を示す。図19に示すように、ミキサー1902にガラスビーズ1904と複数のナノ構造1906を仕込む。ミキサー1902はガラスビーズ1904とナノ構造1906を混合し、ガラスビーズとナノ構造の混合物1910を含む止血剤1908を生成する。ミキサーは任意型のミキサーとすることができ、ボルテックスミキサー、手動/人力混合、又は他の型のミキサーが挙げられる。ガラスビーズ1904は中実でも多孔質でもよく、任意寸法とすることができ、マイクロスフェアが挙げられる。例えば、1態様では、ガラスビーズ1904は直径3~10マイクロメーターである。ナノ構造1906は本明細書の他の箇所に記載するか又は他の文献から公知の任意型のナノ構造とすることができる。例えば、1態様において、ナノ構造1906はシリコンナノワイヤー等のナノワイヤーを含むことができる。ナノ構造1906に含まれるナノワイヤーは図1Aに示すナノワイヤー100コアナノワイヤー構造と同様でもよいし、ナノワイヤーコアの周囲にシェル112をもつ図1Bのナノワイヤー110と同様のコア-シェルナノワイヤーでもよい。シェル112が存在する場合には、二酸化ケイ素等の止血材料とすることができる。止血剤1908は止血剤1908を創傷上/中に注ぐ等の方法で創傷に添加することにより凝固を誘導するために使用することができる。止血材料シェル層をもつナノワイヤーをガラスビーズ1904と混合して止血剤1908を形成することにより、従来の止血材料よりも改善された止血材料が形成される。上記のように、所定態様において、ガラスビーズ1904は中実でも多孔質でもよい。他の態様において、ガラスビーズ1904は均一ガラス材料から形成してもよいし、第1の材料のコアと第2の材料のシェル層をもつコア-シェル構造でもよい。例えば、図20は本発明の1実施形態に係る止血コア-シェル粒子2000の横断面図を示す。コア-シェル粒子2000はシェル2004で包囲されたコア部分2002をもつ。コア部分2002は任意形状とすることができ、球形、細長形、不定形又は他の形状が挙げられる。シェル2004は厚み2006をもつ。コア部分2002とシェル2004は本明細書に記載するように血液凝固を誘導するように止血材料から作製することができる。例えば、コア部分2002は吸収性ポリマーとすることができ、コポリマー、ブレンド、又は乳酸例えばポリ乳酸PLA、グリコール酸例えばポリグリコール酸PGA、アミド、酸無水物、エステル、ジオキサノン等の他のポリマー、又は本明細書の他の箇所に記載するかもしくは他の文献から公知の他のポリマーが挙げられる。シェル2004は止血材料層とすることができ、二酸化ケイ素、スピンオンガラス等のガラス、又は他の止血材料が挙げられる。あるいは、コア部分2002をガラス材料とし、シェルを非ガラス例えばポリマー材料としてもよい。1態様では、図21に示すステップ2100に従ってコア-シェル粒子2000を形成することができる。ステップ2100では、コア材料の吸収速度が止血材料の吸収速度よりも大きくなるように、吸収性コア材料の粒子を止血材料で被覆する。このような態様では、コア部分2002よりも止血性の高い材料としてシェル2004を選択することができ、シェル2004よりも吸収速度の高い材料としてコア部分2002を選択することができる。こうして、コア-シェル粒子2000はコア部分2002により従来の止血材料よりも迅速に体内に吸収されながら、シェル2004により血液の凝固に有用になると思われる。例えば、シェル2004は二酸化ケイ素、スピンオンガラス、もしくは他のガラス等のガラス、又は血液と接触すると凝固を誘導する他の止血材料とすることができる。コア-シェル粒子2000の総吸収速度が例えば二酸化ケイ素から形成される固体ガラスビーズよりも高くなるように、コア部分2002は二酸化ケイ素の吸収速度よりも吸収速度の高いポリマーとすることができる。主にシェル2004によるコア-シェル粒子2000の凝固機能とシェル2002とコア部分2002によるコア-シェル粒子2000の総吸収時間のバランスをとるようにシェル2004の厚み2006を調整することができる。所定態様では、ナノ構造、ガラスビーズ、及び/又は本明細書に記載する他の粒子と共に又はその代わりに、止血剤1908及び/又は本明細書の他の箇所に記載する他の止血材料/構造体等の止血材料にコア-シェル粒子2000を組込む例えば混合することができる。その他の例示の止血包帯の実施形態上記のように、固有の接触凝固カスケードの活性化を助け、出血の抑制又は停止をもたらすように、ナノ構造を包帯に添加することができる。所定態様において、ナノ構造はシリコンナノ粒子等のナノ粒子とすることができる。包帯材料に凝固強化を提供するようにナノ粒子を包帯材料に分散させることができる。例えば、図22は本発明の1実施形態に係る止血包帯2200のブロック図を示す。図22に示すように、止血包帯2200は包帯材料2202と複数のナノ粒子2204ナノ粉末と総称する場合もあるを含む。包帯材料2202は本明細書の他の箇所に記載する任意包帯材料とすることができ、有機材料、無機材料、織布/繊維、不織布/繊維例えば綿球等の不織繊維材料、合成材料例えばレーヨン、ナイロン/ライクラ、Gore-Tex登録商標、ポリマー等、天然材料例えば綿、生体物質/生体由来材料例えばキトサン微粒子を含むキトサン、コラーゲン、ゼラチン、セルロース等、及び/又は粒子例えばガラス又はポリマービーズ等の吸収性及び/又は非吸収性基材が挙げられる。ナノ粒子2204は例えばシリコンナノ粒子等の任意型のナノ粒子とすることができる。このようなナノ粒子は天然に形成されるものでよい外側酸化物薄層をもつことができる。例えば、図23はナノ粒子2204が自然酸化シリコンナノ粒子2302である図22の止血包帯2200のブロック図を示す。自然酸化シリコンナノ粒子2302は例えば空気又は酸素含有環境への暴露によるシリコンナノ粒子の自然酸化により形成される外側酸化物薄層をもつ。酸化物薄層は包帯材料2202を適用する人体に吸収され、下位の自然酸化シリコンナノ粒子2302のシリコン材料が人体に暴露され、この点が凝固作用を誘導するのに重要であると思われるので、自然酸化シリコンナノ粒子2302は完全酸化シリコン粒子であるヒュームドシリカに比較して例えばよりガラス様であり得る止血材料として良好に機能すると思われる。例えば、図24は本発明の1実施形態に係るシリコンナノ粉末を含む包帯の凝固時間のグラフ2400を示す。グラフ2400のデータは平均粒度約50nmのナノ粒子を含むレーザー分解により製造された市販のシリコンナノ粉末を添加した包帯でトロンボエラストグラフTEGを使用して得られた。図24に示すように、血液量ミリグラム/ミリリットルないしmg/mLに対してR時間秒をY軸上にプロットする。グラフ2400のプロット線2402によると、約1.8mg/mLでR時間は約310秒であり、約3.8mg/MLでR時間は約280秒であり、約10mg/mLでR時間は約210秒であるプロット線2402はグラフ2400でこれらの点を結ぶ連続線である。シリコンナノ粉末の存在下の表示凝固時間は約210秒~310秒であるが、シリコンナノ粉末が存在しない場合には、包帯のR時間は約800秒である。従って、シリコンナノ粉末を包帯に添加すると、止血剤を添加しない包帯よりも実質的に早い凝固時間で止血剤を形成する。予備試験結果によると、シリコンナノ粒子例えば直径約100nm未満のシリコン粒子はシリコンナノワイヤーと同一の止血効力をもつと思われる。TEG試験結果によると、ヒュームドシリカは凝固カスケードのインビトロ開始においてシリコンナノワイヤーほど良好に機能しないことが判明した。従って、どちらも酸化物薄層をもつシリコンナノ粒子とシリコンナノワイヤーはヒュームドシリカよりも好ましい。止血包帯2200は任意方法で形成することができる。例えば、図25は本発明の1実施形態に従って止血包帯を形成するためのフローチャート2500を示す。止血包帯2200を形成するためにフローチャート2500を実施するように各種システムを構成することができる。例えば、図26は本発明の1態様による止血包帯製造システム2600のブロック図を示す。図26に示すように、システム2600はウェーハグラインダー2602と、包帯プロセッサー2604と、包帯コーター2606を含む。例証の目的でシステム2600に関してフローチャート2500を説明する。なお、図25に示す全ステップを全態様で実施する必要はない。以下、フローチャート2500について説明する。フローチャート2500はステップ2502から開始する。ステップ2502では、シリコンウェーハを粉砕し、ナノ粉末を生成する。例えば、ステップ2502を実施するように図26に示すウェーハグラインダー2602を構成することができる。図26に示すように、ウェーハグラインダー2602にシリコンウェーハ等のウェーハ2608を仕込む。ウェーハグラインダー2602は例えば物理的粉砕メカニズム、ジェット粉砕等を使用してウェーハ2608を粉砕する方法、ウェーハ2608にレーザー分解を適用する方法、又は任意の他の適切な技術等の任意の適切な粉砕法によりウェーハ2608を粉砕するように構成されている。本例では、ウェーハグラインダー2602はシリコンナノ粉末2610を生成する。1態様では、空気又は酸素含有環境への暴露によりシリコンナノ粉末2610を自然酸化させる。シリコンナノ粉末2610の自然酸化はシリコンナノ粉末2610のシリコンナノ粒子上に酸化物薄層を形成する例えば図23に示す自然酸化シリコンナノ粒子2302を形成する。あるいは、シリコンナノ粉末2610を熱酸化してシリコンナノ粉末2610のナノ粒子上に酸化物薄層を形成してもよいし、ナノ粒子が完全に酸化されてヒュームドシリカナノ粒子となるように、自然又は熱酸化してもよい。ステップ2504では、外側酸化物薄層をもつナノ粒子から形成されるナノ粉末を包帯材料に分散させる。例えば、ステップ2504を実施するように図26に示す包帯プロセッサー2604を構成することができる。図26に示すように、包帯プロセッサー2604にシリコンナノ粉末2610と包帯材料2612を仕込む。包帯材料2612は完成包帯でもよいし、包帯を形成するために使用される材料でもよく、本明細書の他の箇所に記載するか又は他の文献から公知の包帯材料の任意のものが挙げられる。包帯プロセッサー2604はシリコンナノ粉末2610を包帯材料2612の完成包帯に分散させるように構成してもよいし、シリコンナノ粉末2610を分散した包帯を製造するように構成してもよい。例えば、包帯プロセッサー2604に完成包帯を仕込む態様では、固体形態又はシリコンナノ粉末2610を溶解した液体形態でシリコンナノ粉末2610を完成包帯に注下又は注入する例えば包帯に流し、シリコンナノ粉末2610を包帯に埋込むことができる。包帯プロセッサー2604に包帯材料を仕込む態様では、シリコンナノ粉末2610を包帯材料に添加例えば塗布、流動、混合等した後、包帯材料を包帯プロセッサー2604により完成包帯に加工することができる。例えば繊維を包帯に製織する方法等により包帯材料から包帯を製造するように包帯プロセッサー2604を構成する方法は当業者に認識されよう。図26に示すように、包帯プロセッサー2604は止血包帯2614を作製する。上記のように、止血包帯2614のシリコンナノ粉末2610は止血成分を含まない包帯に比較して止血包帯2614の血液凝固速度を増加する。更に、シリコンナノ粉末2610は吸収性であるため、ヒト対象から手動で除去する必要がない。シリコンナノ粉末2610が酸化物薄層をもつシリコンナノ粒子を含む場合には、シリコンナノ粉末2610はヒュームドシリカに比較して止血材料として良好に機能することができる。これは、酸化物薄層が止血包帯2614を適用する人体に吸収され、下位のシリコンナノ粉末2610のシリコン材料が人体に暴露され、こうして凝固作用を誘導するためであると思われる。ステップ2506では、包帯材料の表面をナノワイヤーで被覆する。ステップ2506は必須ではない。1態様では、図26に示す包帯コーター2606である包帯コーター2606に止血包帯2614とナノワイヤー2616を仕込む。例えば、ナノワイヤー2616としては、シリコンナノワイヤー、カリウムナノワイヤー、カリウムで機能化したシリコンナノワイヤー、二酸化ケイ素の外層をもつシリコンナノワイヤー、及び/又は本明細書の他の箇所に記載するかもしくは他の文献から公知の他の型のナノワイヤーが挙げられる。包帯コーター2606は止血包帯2614をナノワイヤー2616で被覆し、ナノワイヤー被覆止血包帯2618を作製するように構成される。例えば、図27は1態様によるナノワイヤー被覆止血包帯2618の包帯の1例であるナノワイヤー被覆止血包帯2700の横断面図のブロック図を示す。図27に示すように、ナノワイヤー被覆止血包帯2700はナノワイヤーコーティング2702と、包帯材料2704と、ナノ粒子2706を含む。包帯材料2704はナノ粉末2610のナノ粒子2706を含む。ナノワイヤーコーティング2702は包帯材料2704の表面を覆うナノワイヤー2616のコーティングである。包帯コーター2606は任意の適切な方法で止血包帯2614の全表面の一部をナノワイヤー2616で被覆するように構成することができ、このような方法としては、繊維織物をナノ構造で被覆する場合について図2のステップ200、図5のステップ500、図6のステップ600、図7のフローチャート700、又は図11のフローチャート1100に関して上記に記載した方法が挙げられる。例えば、包帯コーター2606はナノワイヤー2616を固体又は液体形態として止血包帯2614に噴霧してもよいし、ナノワイヤー2616を液体形態として止血包帯2614に流動噴霧してもよいし、ナノワイヤー2616を含有する溶液に止血包帯2614を浸漬してもよいし、他の方法も使用できる。1態様では、本明細書の他の箇所に記載する方法と同様の方法で止血包帯2614に正又は負電荷を付与し、ナノワイヤー2616に逆電荷を付与し、ナノワイヤー2616を止血包帯2614に吸引させることができる。ナノワイヤー被覆止血包帯2618を被覆するナノワイヤー2616は止血成分を含まない包帯に比較して血液凝固速度を増加する。更に、ナノワイヤー2616はナノ粉末2610よりも組織付着能が高いと思われるので、ナノワイヤー被覆止血包帯2618による組織付着性が強化される。更に、シリコンナノワイヤー2616は吸収性であるため、後でヒト対象から手動で除去する必要がない。更に、ナノワイヤー2616はシリコンナノ粉末2610よりも高価であるため、上記のようにナノワイヤー2616とシリコンナノ粉末2610をナノワイヤー被覆止血包帯2618で併用すると、ナノワイヤー2616のみから構成される包帯よりも包帯のコストを下げることができる。ナノワイヤー被覆止血包帯2618により提供/強化することができる止血作用の予想される1つのメカニズムを以下に述べる。ナノワイヤー被覆止血包帯2618を創傷に適用する。ナノワイヤー被覆止血包帯2618を被覆するナノワイヤー2616は創傷への付着性を増す。創傷からの血液はナノワイヤー2616と接触し、多孔質であり得るナノワイヤー被覆止血包帯2618に吸収される。高分子量のキニノーゲンHMWKと負に荷電することができるナノワイヤー2616の表面の結合により固有の凝固経路が起動される。固有の凝固カスケードは進行し、ナノワイヤー2616の存在により増幅される。トロンビンが活性化され、フィブリン血餅が形成され、ナノワイヤー2616の網内に集積する。血小板の結合と凝集が生じ、血餅の形成が完了する。総凝固速度と血餅の強度がナノワイヤー2616により助長される。こうして、止血が達成される。なお、ナノワイヤー被覆止血包帯2618により提供/強化することができる止血作用のこの予想されるメカニズムの例は例証の目的で記載するものであり、限定的ではない。その他のメカニズム及び/又はこの例証メカニズムの変形もナノワイヤー被覆止血包帯2618により実施することができる。例示の複数のナノワイヤー部分をもつ止血材料の実施形態上記のように、固有の接触凝固カスケードの活性化を助け、出血の抑制又は停止をもたらすように、ナノワイヤーを包帯に添加することができる。所定態様では、包帯の凝固及び組織付着特性を調整するように異なる長さのナノワイヤーを包帯に添加することができる。凝固及び組織付着特性を調整するように多数の異なる長さのナノワイヤーを添加することができる。短いナノワイヤーのほうが深部まで侵入し、表面積を増し、凝固を強化する。長いナノワイヤーのほうが包帯表面に留まる傾向があり、組織に付着し易い。比較的長いナノワイヤーは短いナノワイヤーよりも良好な付着性を示す。しかし、長いナノワイヤーは包帯材料に濾過されて主に包帯材料の表面に留まる傾向があるので、短いナノワイヤーのほうが高濃度で包帯材料に組込み易い。包帯表面に長いナノワイヤーが存在すると、包帯に付着性を付与するのに有益であるが、このような濾過の結果、長いナノワイヤーのみを使用して凝固を促進するために最適な包帯内ナノワイヤー濃度を達成することは困難になる。1態様では、付着性と凝固促進の両面を別々に最適化するために短いナノワイヤーと長いナノワイヤーの両方を包帯に分散させることができる。例えば、最適化した濃度比で短いナノワイヤーと長いナノワイヤーを包帯に均一に添加してもよいし、止血効力を最適化するために短いナノワイヤーと長いナノワイヤーを包帯内で空間的に分離してもよい。例えば、包帯の中心部に短いナノワイヤーを高濃度で配置し、包帯の周辺付近に長いナノワイヤーを配置すると有益であると思われる。この配置は長いナノワイヤーの濃度が高い包帯の周縁部で組織と共にシールを形成するために使用することができ、短いナノワイヤーの濃度が高い包帯の中心領域に隣接する創傷上で凝固速度を直接最適化させることができる。ナノワイヤーの任意配置を形成することができ、例えば包帯の中心から放射状に延びる短いナノワイヤーと長いナノワイヤーの同心円を形成することができる。例えば、図28は本発明の1実施形態に従って複数のナノワイヤー部分を含む止血包帯2800のブロック図を示す。図28に示すように、止血包帯2800は包帯材料2802と、第1の長さのナノワイヤーの複数のナノワイヤー2804と、第2の長さのナノワイヤーの複数のナノワイヤー2806を含む。包帯材料2802は本明細書の他の箇所に記載する任意包帯材料とすることができ、有機材料、無機材料、織布/繊維、不織布/繊維例えば綿球等の不織繊維材料、合成材料例えばレーヨン、ナイロン/ライクラ、Gore-Tex登録商標、ポリマー等、天然材料例えば綿、生体物質/生体由来材料例えばキトサン微粒子を含むキトサン、コラーゲン、ゼラチン等、及び/又は粒子例えばガラス又はポリマービーズ等の吸収性及び/又は非吸収性基材が挙げられる。第1の長さのナノワイヤー2804は各々第1の長さをもつように形成されたナノワイヤーを含む。第2の長さのナノワイヤー2806は各々第2の長さをもつように形成されたナノワイヤーを含む。第2の長さのナノワイヤー2806の第2の長さは第1の長さのナノワイヤー2804の第1の長さよりも長い。止血包帯2800は任意方法で形成することができる。例えば、図29は本発明の1実施形態に従って複数のナノワイヤー部分をもつ止血包帯を形成するためのフローチャート2900を示す。止血包帯2800を形成するためにフローチャート2900を実施するように各種システムを構成することができる。例えば、図30は本発明の1態様による止血包帯製造システム3000のブロック図を示す。図30に示すように、システム3000はナノワイヤー製造機3002と、包帯プロセッサー3004を含む。例証の目的でシステム3000に関してフローチャート2900を説明する。なお、図29に示す全ステップを全態様で実施する必要はなく、フローチャート2900の各ステップは必ずしも図示した順番に実施する必要はない。以下、フローチャート2900について説明する。フローチャート2900はステップ2902から開始する。ステップ2902では、第1の長さをもつナノワイヤーを含む第1群のナノワイヤーを形成する。例えば、ステップ2902を実施するように図30に示すナノワイヤー製造機3002を構成することができる。図30に示すように、ナノワイヤー製造機3002は第1の長さのナノワイヤー2804を作製する。ナノワイヤー製造機3002は本明細書に記載もしくは引用するか又は他の文献から公知の任意の適切なナノワイヤー製造技術に従って第1の長さのナノワイヤー2804を作製するように構成することができる。ナノワイヤー製造機3002は<1nm~約500nmの長さ等の比較的短い長さをもつように第1の長さのナノワイヤー2804を作製する。ステップ2904では、第2の長さをもつナノワイヤーを含む第2群のナノワイヤーを形成する。例えば、ステップ2904を実施するように図30に示すナノワイヤー製造機3002を構成することもできる。図30に示すように、ナノワイヤー製造機3002は第2の長さのナノワイヤー2806を作製する。ナノワイヤー製造機3002は本明細書に記載もしくは引用するか又は他の文献から公知の任意の適切なナノワイヤー製造技術に従って第2の長さのナノワイヤー2806を作製するように構成することができる。ナノワイヤー製造機3002は20~30ミクロンの長さ等の比較的長い長さをもつように第2の長さのナノワイヤー2806を作製する。例えば、ステップ2902の短尺のナノワイヤーの成長時間よりもナノワイヤー成長時間を長くするか又は他の適切な技術により、長尺のナノワイヤーをナノワイヤー製造機3002により作製することができる。ステップ2906では、第1群のナノワイヤーを包帯材料の第1の領域に分散させる。例えば、ステップ2906を実施するように包帯プロセッサー3004を構成することができる。図30に示すように、包帯プロセッサー3004に第1の長さのナノワイヤー2804と、第2の長さのナノワイヤー2806と、包帯材料3006を仕込む。包帯材料3006は完成包帯でもよいし、包帯を形成するために使用される材料でもよく、本明細書の他の箇所に記載するか又は他の文献から公知の包帯材料の任意のものが挙げられる。包帯プロセッサー3004は第1の長さのナノワイヤー2804を包帯材料3006の完成包帯の第1の領域に分散させるように構成してもよいし、第1の領域に分散した第1の長さのナノワイヤー2804を含む包帯を作製するように構成してもよい。例えば、包帯プロセッサー3004に完成包帯を仕込む態様では、第1の長さのナノワイヤー2804を固体又は液体形態で完成包帯に注下又は注入することができる例えば第1の長さのナノワイヤー2804を含有する液体を包帯に流し、第1の長さのナノワイヤー2804を包帯の第1の領域に埋込むことができる。包帯プロセッサー3004に包帯材料を仕込む態様では、第1の長さのナノワイヤー2804を包帯材料の第1の領域に添加例えば塗布、流動等した後、包帯材料を包帯プロセッサー3004により完成包帯に加工することができる。例えば繊維を包帯に製織する方法等により包帯材料から包帯を製造するように包帯プロセッサー3004を構成する方法は当業者に認識されよう。ステップ2908では、第2群のナノワイヤーを包帯材料の第2の領域に分散させる。例えば、ステップ2908を実施するように包帯プロセッサー3004を構成することができる。ステップ2906と同様に、包帯プロセッサー3004は第2の長さのナノワイヤー2806を包帯材料3006の完成包帯の第2の領域に分散させるように構成してもよいし、第2の長さのナノワイヤー2806を第2の領域に分散した包帯を製造するように構成してもよい。上記と同様に、第2の長さのナノワイヤー2806を固体又は液体形態で完成包帯に注下又は注入することができる。包帯プロセッサー3004に完成包帯を仕込む態様では、第2の長さのナノワイヤー2806を包帯材料の第2の領域に添加例えば塗布、流動等した後、包帯材料を包帯プロセッサー3004により完成包帯に加工することができる。図26に示すように、包帯プロセッサー3004は止血包帯2800を作製する。所定態様では、第1及び第2の長さのナノワイヤー2804及び2806を分散させる第1及び第2の領域を任意方法で空間的に配置することができる。例えば、1態様では、第1の領域を止血包帯2800の内側領域とすることができ、第2の領域を包帯2800の外側領域とすることができる。例えば、図31は1態様による止血包帯2800の1例である止血包帯3100の横断面ブロック図を示す。図31に示すように、止血包帯3100は第1の長さのナノワイヤー2804と、包帯材料3102と、第2の長さのナノワイヤー2806を含む。包帯材料3102は包帯材料3102の内側領域3104に第1の長さのナノワイヤー2804を含む。第2の長さのナノワイヤー2806は包帯材料3102の表面に形成されたコーティング3106に含まれる。止血包帯3100は止血成分を含まない包帯に比較して血液凝固速度が増す。第2の長さのナノワイヤー2806等の長いナノワイヤーは第1の長さのナノワイヤー2804等の短いナノワイヤーに比較して組織付着能が高く、コーティング3106に配置することにより、止血包帯3100による付着性を強化する。更に、第1の長さのナノワイヤー2804等の短い長さのナノワイヤーのほうが浸漬、濾過、又は他の手順により包帯材料に高濃度で組込み易いため、第2の長さのナノワイヤー2806単独に比較して多量のナノワイヤー合計量及びナノワイヤー総表面積を止血包帯3100に添加することができる。なお、ステップ2906及び2908は止血包帯3100を形成するために別々又は同時に実施することができる。例えば、ステップ2906を先ず実施して第1の長さのナノワイヤー2804を包帯材料3102の内側領域3104に分散させた後に、ステップ2908を実施し、第2の長さのナノワイヤー2806を含むコーティング3106を包帯材料3102の表面に形成することができる、同時分散態様では、図30を参照すると、第1及び第2の長さのナノワイヤー2804及び2806を包帯プロセッサー3004により混合し、混合物を包帯材料3006に添加することができる。第1の長さのナノワイヤー2804は第2の長さのナノワイヤー2806よりも小さいので、第1の長さのナノワイヤー2804は包帯材料3102の内側領域3104に侵入できるが、包帯材料3006例えば繊維材料等に添加しても第2の長さのナノワイヤー2806は寸法が大きいので包帯材料3102に侵入できず、従って、第2の長さのナノワイヤー2806は包帯材料3102の表面に留まる。別の態様では、第1の領域を止血包帯2800の中心領域とすることができ、第2の領域を包帯2800の表面の周辺領域とすることができる。例えば、図32は1態様による止血包帯2800の1例である止血包帯3200の表面の図を示す。図32に示すように、止血包帯3200は第1の長さのナノワイヤー2804と、包帯材料3202と、第2の長さのナノワイヤー2806を含む。包帯材料3102は包帯材料3202の表面の中心領域3204に第1の長さのナノワイヤー2804を含む。第2の長さのナノワイヤー2806は包帯材料3202の表面の周辺領域3206に含まれる。第2の長さのナノワイヤー2806等の長いナノワイヤーは短いナノワイヤーに比較して組織付着能が高いため、周辺領域3206は中心領域3204よりも良好に対象に付着することができ、対象の創傷の近傍に配置することができる中心領域3204の周囲に対象の組織と共にシールを形成する。第1及び第2の長さのナノワイヤー2804及び2806と、場合により第3以降の長さのナノワイヤーを止血包帯において任意組み合わせ及び相対配置で使用することができる。各種程度の凝固促進と組織付着を包帯の各部分に付与するように制御された方法で異なる長さのナノワイヤーを包帯に空間的に分配することができる。更に、所定態様では、積層材料を使用することができる。例示の外科用止血ステープル及び縫合糸の実施形態所定態様では、創傷を縫合するために使用される外科用ステープル及び縫合糸を止血ナノ材料で機能化し、凝固を改善することができる。例えば、図33は外科用ステープルの1例3300の斜視図を示す。図33に示すように、外科用ステープル3300は基部3304と第1の脚部3306と第2の脚部3308をもつ本体3302を含む。基部3304は相対向する第1の表面と第2の表面3310及び3312をもつ。第1の脚部3306は第1の表面3310の第1の端部3314から第1の角度例えば図33では90°で延びており、第2の脚部3306は第1の表面3308の第2の端部3316から第2の角度例えば図33では90°で延びている。第1及び第2の脚部3306及び3308は各々基部3304から延びる夫々の端部に夫々の先端部3318及び3320をもつ。図33には平坦部品を折り曲げ、成形又は他の方法で長方形状に形成したものとして外科用ステープル3300を示すが、外科用ステープル3300は湾曲状及び/又は円形等の他の形状でもよい。外科用ステープル3300は金属やポリマー等の非吸収性材料から作製してもよいし、吸収性材料から作製してもよい。外科用ステープル3300を対象に適用すると、脚部3306及び3308が少なくとも部分的に対象に侵入するように、外科用ステープル3300の先端部3318及び3320は対象の組織に侵入する。その後、先端部3318及び3320が相互に接近、相互にオーバーラップ、相互に重なって折れ曲がる、及び/又は相互に接触するように脚部3306及び3308及び/又は基部3304を折り曲げ、外科用ステープル3300を対象に結合し、基部3304で橋渡しした創傷の一部を閉鎖した状態に維持する。所定態様では、ステープル3300の使用時に非止血性ステープルよりも迅速に凝固が生じるように、外科用ステープル3300を止血ナノ構造で機能化することができる。例えば、1態様では、図34に示すステップ3400を実施することができる。ステップ3400では、外科用ステープルの少なくとも一部をナノ構造層で被覆する。ステープル3300の使用時に組織と接触する表面3310、ステープル3300の使用時に組織に侵入する脚部3306及び3308、外科用ステープル3300の他の部分、外科用ステープル3300全体等の外科用ステープル3300の任意部分をナノ構造層で被覆することができる。ステップ3400は任意方法で実施することができる。例えば、図35は本発明の1実施形態に係るステープル被覆システム3500を示す。ステープル被覆システム3500は1態様ではステップ3400を実施することができる。図34に示すように、システム3500はコーター3502を含む。コーター3502にナノ構造3504とステープル3506を仕込む。コーター3502はステープル3506をナノ構造3504で被覆し、被覆ステープル3508を作製するように構成されている。コーター3502は所定態様ではステープル3506の各ステープルの一部又は全体を被覆するように構成することができる。コーター3502はステープル3506にナノ構造3504を任意方法で被覆することができ、ナノ構造3504を含有する液体をステープル3506にスプレーコーティング又は浸漬させた後、乾燥工程を行う方法、又は任意の他の適切な技術が挙げられる。1態様では、ステープル3506に正又は負の第1の電荷を付与し、ナノ構造3504をステープル3506に吸引するように、ナノ構造3504に逆の第2の電荷を付与することができる。別の態様では、ステープル3506上にナノ構造を直接成長させることによりステップ3400を実施するようにステープル被覆システム3500を構成することができる。本明細書の他の箇所に記載する技術本明細書の他の箇所に引用する文献に開示されている成長技術を含む等の任意の適切なナノ構造成長技術をステープル被覆システム3500により使用することができる。1態様では、更にナノ構造を外科用ステープル3300に被覆させ、対象と接触させることができるように外科用ステープル3300の形状を変更することができる。例えば、図36は本発明の1実施形態に係る外科用ステープル3300の変形である外科用ステープル3600の斜視図を示す。外科用ステープル3600は以下の相違点を除き、外科用ステープル3300と同様である。図33に示すように、外科用ステープル3300の基部3304は脚部3306及び3308の幅と実質的に等しい基部3304に沿って第1及び第2の端部3314及び3316を結ぶ軸に垂直な幅をもつ。図36に示すように、外科用ステープル3600の基部3304は外科用ステープル3300の基部3304よりも幅が広い。外科用ステープル3600の基部3304は第1及び第2の端部3314及び3316を結ぶ第1の軸に垂直な第1の幅3602と、各々基部3304と先端部3318及び3320の間に位置する第1の幅3602に平行な第2の幅3604をもつ第1及び第2の脚部3306及び3308をもつ。基部3304の第1の幅3602は第1及び第2の脚部3306及び3308の第2の幅3604よりも大きい。このように、図36の基部3304の表面3310及び3312は図34の基部3304の表面3310及び3312よりも表面積が大きいため、より多量のナノ構造で被覆することができる。例えば、図37は基部3304の第1の表面3310をナノ構造層3702で被覆した図36の外科用ステープル3600を示す。外科用ステープル3600を対象に適用すると、基部3310の第1の表面3310は一般に対象の組織と接触する。このような場合には、ナノ構造層3702が組織と接触し、本明細書に記載するようにナノ構造により凝固を強化することができる。ナノ構造は本明細書に記載する任意型のナノ構造とすることができ、シリコンナノワイヤー、シリコンナノファイバー、シリコンナノ粒子、カリウムナノファイバー、酸化物薄層をもつナノワイヤー/ナノファイバー/ナノ粒子等が挙げられる。上記と同様に、組織の創傷を結合するために使用される糸/縫合糸を止血ナノ材料で機能化し、凝固を改善することができる。例えば、図38は本発明の1実施形態に従ってナノ構造層3802で被覆した縫合糸3800の一部を示す。縫合糸3800は本明細書の他の箇所に記載するか又は他の文献から公知の任意の適切な吸収性材料から構成することができ、ポリグリコール酸、ポリ乳酸又はカプロラクトン等の天然又は合成吸収性材料が挙げられる。あるいは、本明細書の他の箇所に記載するか又は他の文献から公知の任意の適切な非吸収性材料から縫合糸3800を構成してもよく、ポリプロピレン、ポリエステル、ナイロン、ステンレス鋼等の人工繊維が挙げられる。図35に示すステープル被覆システム3500と同様の被覆システムにより縫合糸3800をナノ構造層で被覆することができる。例示の機能化ナノ構造の態様所定態様では、本明細書に記載するように止血剤を形成するように構造体/材料に組込んだナノ構造を付加材料で機能化することができる。このような付加材料はナノ構造の特性を改善及び/又は変更することができる。図39は本発明の1態様に従って材料3904で機能化したナノファイバー3900の一部の表面3902を示す。ナノ構造例えばナノファイバー3900は生体分子と結合させるために開発された多数のコーティング又は機能化化学反応例えば強度と耐久性の改善を目的とする窒化物又は炭化物層の成長、既存インプラント材料例えばチタンとの生体適合性の改善を目的とする酸化チタン、Ag、Zn等の層の成長、並びに/又は疎水性及び/もしくは親水性コーティング等の結合化学反応の助長を目的とする特定オルガノシランの成長等を使用して容易に修飾可能な外面を提供する。例えば、疎水性、疎油性、又は両疎媒性にするようにナノファイバー表面をコーティング材料で機能化することができる。コーティング材料としては、例えば、セラミック、ポリマー、無機材料、有機材料、又は有機/無機ハイブリッド材料が挙げられ、例えば、Teflon登録商標、Tri-sil、トリデカフルオロ1,1,2,2,テトラヒドロオクチル-1-トリクロロシラン、フッ化物含有化合物、シラン含有化合物、PTFE、ヘキサメチルジシラザン、脂肪族炭化水素含有分子、芳香族炭化水素含有分子、ハロゲン含有分子及びパリレンが挙げられる。その止血特性を改善及び/又は変更するために、本明細書に記載するように止血剤を形成するように構造体/材料に組込んだナノ構造例えばナノファイバー3900を更に又は代替方法として1種以上の止血剤で機能化してもよい。例えば、カリウム、フィブリン、フィブリノゲン、トロンビン、微線維性コラーゲン、多糖類、キトサン、ゼオライト、無水硫酸アルミニウム、二酸化チタン、抗線維素溶解薬、及び/又は本明細書の他の箇所に記載するかもしくは他の文献から公知の他の止血剤でナノ構造を機能化することができる。特定細胞、組織もしくは臓器を標的とするため、包帯付着性を増すため、及び/又は他の理由で本発明の所定態様によるナノ構造を機能化することができる。例えば、特定細胞又は臓器への精密な薬剤送達技術及び化学反応は公知である。例えば、その開示内容全体を本明細書に援用するCottenetal.,MethodsEnzym.217:618,1993参照。ナノ構造は各ナノワイヤーの長さ方向のセグメントを設計することにより、分子毎の異なる機能化と標的送達を可能にする。例えば、ナノワイヤーの各セグメントを異なる材料から構成し、各機能的結合剤又は機能分子に対して異なる親和性をもつように異なる材料を選択することができる。ナノ構造を機能化するために使用することができる材料の例と、ナノ構造を機能化するための技術の例はその開示内容全体を本明細書に援用する米国出願公開第2007/0282247号、発明の名称ナノ構造表面の医療用具適用医療機器ApplicationsofNanostructuredSurfacesに記載されている。例示の高吸収性止血装置の実施形態本発明の実施形態においては、止血装置が、止血の向上のための高吸収性骨格を含む。高吸収性骨格により、より多量の血液が、吸収され、骨格に組み込まれた止血粒子に晒される。好適な骨格材料は、カルボキシメチルセルロースCMC及びアルギン酸塩、又はこれらの組み合わせの形態を含む吸収性ポリマーを含む。好適な止血粒子は、シリコン粒子及び二酸化シリコン粒子又はこれらの組み合わせといった無機粒子を含む。特定の動作原理に限られることなく、骨格の向上した吸収により血液と止血誘起粒子間の向上した相互作用が生じ、これにより、より早くかつより効率的に接触凝固経路が始動する。ある実施形態においては、骨格が、高吸収性膨張材料を含む。別の実施形態においては、骨格が、ゲル化剤又はゲル形成材料を含む。好適な実施形態においては、止血装置に組み込まれるための止血骨格が、血液に接触すると膨張してゲルを生成する1以上の材料を含み、これにより、より多くの量の血液が骨格材料に組み込まれた止血粒子に晒される。骨格の吸収性の向上により、吸収された血液と接触凝固経路が開始する無機表面間の物理的な相互作用が増大する。これにより止血がより良好かつ迅速になり、これは、血液の吸収の改善、及び血液と止血粒子間の各相互作用の増加に起因する。本発明の実施形態が、多量の流体を吸収可能な1以上のゲル化剤を含む骨格を含む。そのような材料の例示としては、ゲル化ポリマー又は他の親水コロイド基準の材料を含む。好ましい実施形態においては、骨格が、流体において自身の重量の約10倍よりも多く吸収可能な任意の繊維状材料を含む。最も好ましくは、骨格が、カルボキシメチルセルロースCMC及び/又はアルギン酸塩の形態を包含する。吸収性骨格の組成は、当業者により理解されるように特定の用途の要望に適合するように調整可能である。例えば、様々な方法でCMCを構築することができ、使用のCMCの形態が骨格の構造又はタイプに依存するだろう。例えば、高吸収性パッドをCMCで製造し、そのようなパッドに無機、止血粒子を装填し、出血部位での止血をパッドで誘導することができる。本明細書に開示のものを含む本分野で知られた利用可能な任意の方法により骨格を形成できる。例えば、骨格が繊維織物を含むことができる。別の実施形態においては、骨格が、中実材料、繊維バンドル、繊維の織物ではない中実材料の複数の層、又は関連する技術する分野で入手可能又は本明細書の別の箇所で言及した織物又は不織物の構造である。当業者により理解されるように、本明細書に開示のように例えば、止血包帯、パッド、又は栓、多様な止血装置に骨格を組み込むことができる。本発明は、更に、流体を吸収して血液との接触時にゲル化する吸収性骨格への止血粒子の組み込みを包含し、無機粒子/吸収性マトリックスの複合により吸収性マトリックス単独よりも止血が十分になる。骨格に組み込まれる適切な粒子材料は、本分野で知られた若しくは本明細書に開示の任意の止血粒子を含むことができる。好適な実施形態においては、マトリックスが、CMCファイバー、及び無機ファイバーを含む接触凝固経路を活性化する無機粒子を含む。止血粒子が、粘土や金属酸化物を含む本分野で知られた任意の止血粒子を含むことができる。好ましくは、止血粒子は、シリコン又は二酸化シリコン例えば、シリコンナノファイバー、二酸化シリコンナノファイバー、又はヒュームドシリカを含む。ある実施形態においては、止血粒子が、異なる材料及び/又はサイズのファイバーの組み合わせを包含する。また別の実施形態においては、個々のファイバーが、材料の組み合わせを包含する。止血粒子は、ナノワイヤー、ナノファイバー、ナノロッド、又は本明細書に開示の他のナノ構造を含むことができる。粒子が、例えば、本明細書に開示のように例えばコア-シェル構造又は軸的変化ナノ構造といったヘテロ構造を選択的に含むことができる。無機ファイバーが、直径約5nm~約100nmであり、長さ約1ミクロン~約1000ミクロンの範囲の止血粒子例えば、シリコン又は二酸化シリコン粒子を含むことができる。代替的に、一寸法が約1nm~約100ミクロンの間のサイズの粒子を使用可能である。代替的に、一寸法が約1nm~約100ミクロンの間のサイズの二酸化シリコン粒子を使用可能である。代替的に、一寸法が約1nm~約100ミクロンの間のサイズの接触凝固経路を活性化可能な無機粒子も使用可能である。当業者により理解されるように、止血粒子のサイズ及び/又は組成が特定の用途の要望を満足するように変更可能である。例えば、本明細書に開示のように、より短いナノワイヤーにより、より深い貫入が可能であり、増強された凝固のための追加の表面積が提供され、他方、より長いナノワイヤーは、包帯表面に存在する傾向があり、より良好な組織付着を提供する。従って、ナノワイヤーのサイズ関連の特徴を活用して骨格の内部/上の止血粒子の適切な配置を提供可能である。止血又は他の粒子と骨格構造の一体化すなわち、骨格内/上への粒子の組み込みは本分野で知られた利用可能な任意の方法を含むことができ、本明細書に開示の任意のコーティング方法を含む。例えば、任意の化学又は機械的な結合又は力により一体化を達成することができ、カップリング剤、共有結合の取付、ファンデルワールス引力、吸収、及び電荷基準の引力を含む。一体化方法が、本分野で知られた利用可能な任意の方法を含むことができ、ナノスピンnano-spinning、織り、注ぎ、注入、流し、混合、吹付、浸漬被覆dipcoating、及び浸漬soakingを含む。骨格のコーティングのための好適な方法が、ポリマーファイバーを溶解させない又はそれらをゲル化させない溶媒中で無機粒子を懸濁することを含む。高分子の骨格が、次に、例えば、浸漬被覆により無機粒子を包含する溶液中で飽和し、溶媒が除去されて高分子ファイバーに付着した粒子が残される。当業者により理解されるように、骨格への止血粒子の一体化方法が、骨格材料、止血粒子、及び特定の用途の要望に応じて変更可能である。最適な止血、対象への適合、又は他の結果を達成するために、粒子の配置又はパターン及び粒子が骨格に付着したときの密度を骨格の全体において変更可能である。例えば、骨格ファイバーに対して粒子を一様に適用しても良い。代替的に、本明細書に開示又は本分野で知られた任意の配置に応じて骨格の部分へ選択的に粒子を適用させても良い。例えば、粒子の特性例えば、サイズ、形状、構造、又は材料を骨格材料の全体で変更して、用途に応じた最適な止血又は適切な程度の止血を包含する効果を達成する。本分野で知られた又は本明細書に開示の方法を含む配置の適切な如何なる方法も使用可能である。例えば、異なる長さのナノワイヤーの適切な配置及び混合が、制御された態様で骨格に空間的に分配され、固着の促進度合の多様性、及び骨格の異なる部分への組織付着が達成される。加えて、最適な止血、制御された止血、対象への適合、又は他の調整された結果を達成するために骨格へ適用される粒子の密度を変更可能である。図43A-43Dが、本発明の実施形態に係る血小板結合及び止血のための適切な密度でシリコンナノファイバーが装填されたCMC骨格を示す。好ましくは、骨格の有利な特性例えば、可撓性、吸収率が損なわれることに影響すること無く最大限の止血活動が達成されるように無機粒子の密度が調整される。好ましくは、無機粒子が、骨格材料群の全体に分散され、粒子が骨格により補足されるが、ポリマーを密に被覆することが無く、これにより、止血を促進する追加の表面が提供される。好ましくは、止血粒子及び骨格材料群が、ナノ構造が骨格により補足されるが骨格を密に被覆しない態様例えば、特定の比率にて一体化される。この態様では、骨格の表面を阻止すること無く、止血の促進が生じる追加の表面が止血粒子により提供される。バリア材料又は骨格に一体化される前に粒子密度を調整可能である。ある実施形態においては、骨格での無機ファイバーの密度が、約0mg/cm2と約100mg/cm2の間の任意の密度である。好ましい実施形態においては、骨格での無機ファイバーの密度が、約0.05mg/cm2と約2mg/cm2の間であり、例えば、約0.5mg/cm2である。本発明のある実施形態においては、止血粒子が、本明細書に開示又は本分野で知られた任意の方法で修飾又は機能化可能である。例えば、無機ナノファイバーが、被覆材料により機能化され、疎水性、撥油性、又は両親媒性を持つ。更に若しくは代替的にナノ構造を1以上の止血因子で機能化して止血特性を向上及び/又は調整しても良い。例えば、カリウム、フィブリン、フィブリノゲン、トロンビン、微小繊維コラーゲン、多糖類、キトサン、ゼオライト、無水硫酸アルミニウム、二酸化チタン、抗線維素溶解薬、及び/又は本明細書の他の箇所で言及した又はそれ以外の既知の別の止血因子でナノ構造を機能化しても良い。ある実施形態においては、特定の細胞、組織、又は器官をターゲットにして特定の細胞、組織、又は器官と特定の結合を達成するために若しくはより多くの包帯付着等を達成するために一体化された粒子を機能化可能である。本明細書に開示のように、ナノ構造の異なる部位を異なる材料で構成し、異機能のカップリング剤又は機能部分のために異なる親和性を有するように異なる材料を選択しても良い。図44及び45は、被覆無しCMCファイバーと比較して本発明の実施形態に係るシリコンナノファイバーにより被覆されたCMCファイバーの止血性能を示すグラフを図示する。図44によれば、トロンボエラストグラフTEGにより測定されたように、約0.5mg/cm2のシリコンナノファイバーサンプルBにより被覆された2cm2片のCMC骨格が被覆無しのCMC骨格サンプルAと比較して50を超えて減じられた凝固形成時間縦軸を有することがインビトロデータにより示されることが明らかにされた。これらの結果によれば、ナノファイバーコーティングによりCMC骨格の止血が向上することが示唆される。図45は、被覆無しCMC骨格サンプルBと本発明の実施形態に係る0.5mg/cm2のシリコンナノファイバーで被覆されたCMC骨格サンプルAの実験結果を示す。ブタ肝臓損傷モデルにおいて止血性能を確認するべく被覆有り及び無しの骨格を試験した。5mmのバイオプシーパンチを使用して肝臓損傷を形成し、次にパンチされた中心を切除した。2cm2片の被覆又は被覆無しCMC骨格を傷上に配置してCMCテストサンプル上に配置したガーゼで軽く押圧した。30秒間隔でガーゼを離してテストサンプルの出血テストサンプルの辺り又は貫通して流出する血液を観察した。30秒観察後に血液の喪失が観察されなければ、止血時間を記録した。シリコンナノファイバーで被覆したCMC骨格が、被覆無しCMC骨格と比較して止血時間TTH、縦軸がより早いことが分かった。例示の血小板結合装置の実施形態本発明の追加の側面においては、血小板結合方法及び装置が提供される。例示の実施形態においては、血小板結合を誘導するナノ構造例えば、シリコンナノファイバー、又は二酸化シリコンナノファイバーが提供される。本発明の実施形態の他の装置に関連して上述したように、例示の実施形態が、ベース構造に一体化されたナノ構造を含む。ベース構造は、血小板を受容してベース構造に一体化されたナノ構造表面での血小板付着を促進するように構成される。血小板結合装置は、上述の本発明の実施形態のいずれも含むことができ、止血装置、傷手当品といった傷治癒装置、特定細胞結合装置;細胞、組織、又は器官ターゲティング装置;血小板収集装置、血小板濾過装置、血小板分析装置、又は他の装置を含む。当業者により理解されるように、血小板結合装置は、血小板結合が望ましい任意の用途のために適当に形成可能である。例えば、シリコンナノファイバー被覆ベース構造は、ナノファイバーと血小板間の特定の結合を促進するために用いることができ、医療機器又は他の用途にてこの装置を使用可能である。結論以上、本発明の代表的態様について記載した。本発明はこれらの例に限定されない。これらの例は限定の目的ではなく、例証の目的で本明細書に記載する。本明細書に含まれる教示に基づいて代替態様本明細書に記載する態様の等価態様、拡張態様、変形態様、誘導態様等も当業者に認識されよう。このような代替態様も本発明の範囲と精神に含まれる。本明細書に言及する全刊行物、特許及び特許出願は各個刊行物、特許及び特許出願を具体的に個々に援用すると記載した場合と同程度まで本明細書に援用する。"